"式Iのポリマー。式中、Aは、それぞれの出現において同一または異なって、式IIの基であり、Rは、それぞれの出現において同一または異なって、H、ハロゲン、または、直鎖状、分岐状または環状で1~35個のC原子を有するアルキルただし、1個以上の隣接していないC原子は、-O-、-S-、-CO-、-CO-O-、-O-CO-、-O-CO-O-、-CR0=CR00-または-C≡C-で置き換えられていてもよく、ただし、1個以上のH原子は、F、Cl、Br、IまたはCNで置き換えられていてもよい。であるか、または、Rは、2~40個のC原子を有するアリール、ヘテロアリール、アリールオキシまたはヘテロアリールオキシ基であり、Rは1個以上の非芳香族基R1で置換されていてもよく、R0およびR00は、それぞれ互いに独立に、H、または、置換されていてもよく1個以上のヘテロ原子を含んでもよいカルビルまたはヒドロカルビル基であり、Arは、それぞれの出現において同一または異なって、-CY1=CY2-、-C≡C-、または、1個以上の基RまたはR1で置換されていてもよいアリールまたはヘテロアリール基であり、Y1およびY2は、それぞれ互いに独立に、H、F、ClまたはCNであり、R1は、それぞれの出現において同一または異なって、H、ハロゲン、-CN、-NC、-NCO、-NCS、-OCN、-SCN、-C=ONR0R00、-C=OX0、-C=OR0、-NH2、-NR0R00、-SH、-SR0、-SO3H、-SO2R0、-OH、-NO2、-CF3、-SF5、置換されていてもよいシリル、または、1~40個のC原子を有するカルビルまたはヒドロカルビル該基は置換されていてもよく、1個以上のヘテロ原子を含んでもよい。であるか、または、P-Sp-であり、Pは、重合性基であり、Spは、スペーサー基または単結合であり、X0は、ハロゲンであり、Lは、それぞれの出現において同一または異なって、RまたはR1に与えられる意味の1つを有し、rは、0、1または2であり、xは、それぞれの出現において同一または異なって、0または1であり、ただし、少なくとも1個の繰返単位[Ax-Ary]において、xは1であり、yは、それぞれの出現において同一または異なって、0または1であり、nは、1より大きい整数である。式Iaより選択される請求項1に記載のポリマー。式中、A、Ar、n、xおよびyは請求項1の意味を有し、R2およびR3は、それぞれ互いに独立に、請求項1におけるR1の意味の1つを有するか、または、H、-CH2Cl、-CHO、-CH=CH2、-SiR’RR’、-SnR’RR’、-BR’R、-BOR’OR、-BOH2またはP-Spを表し、ただし、PおよびSpは上で定義される通りであり、R’、RおよびR’は、それぞれ互いに独立に、請求項1におけるR0の意味の1つを有し、また、R’およびRは、それらが接続されているヘテロ原子と共に環を形成していてもよい。RはHであるか、または、1~30個のC原子を有する1級アルキルまたはアルコキシ、3~30個のC原子を有する2級アルキルまたはアルコキシ、または、4~30個のC原子を有する3級アルキルまたはアルコキシただし、これらの全ての基において、1個以上のH原子はFで置き換えられていてもよい。を表す請求項1または2に記載のポリマー。Rは、-CO-Ry、-CO-O-Ryまたは-O-CO-Ryただし、Ryは、1~30個のC原子を有する直鎖状、分岐状または環状のアルキルただし、1個以上の隣接していないC原子は、-O-、-S-、-CO-、-CO-O-、-O-CO-、-O-CO-O-、-CR0=CR00-または-C≡C-で置き換えられていてもよく、ただし、1個以上のH原子は、F、Cl、Br、IまたはCNで置き換えられていてもよい。であるか、または、Ryは、2~30個のC原子を有するアリールまたはヘテロアリール該基は無置換であるか、請求項1において定義される通りの1個以上の非芳香族基R1で置換されている。である。である請求項1または2に記載のポリマー。Arは式IIIの単位である請求項1~4のいずれか一項に記載のポリマー。式中、Ar1およびAr2は、それぞれ互いに独立に、以下の式およびそれらの鏡像体から成る群より選択され、また、Ar1およびAr2は単結合でもよく、Ar3は、チエノ[3,2-b]チオフェン-2,5-ジイル、チエノ[2,3-b]チオフェン-2,5-ジイル、セレノフェノ[3,2-b]セレノフェン-2,5-ジイル、セレノフェノ[2,3-b]セレノフェン-2,5-ジイル、セレノフェノ[3,2-b]チオフェン-2,5-ジイル、セレノフェノ[2,3-b]チオフェン-2,5-ジイル、ベンゾ[1,2-b:4,5-b’]ジチオフェン-2,6-ジイル、ジチエノ[3,2-b:2’,3’-d]シロール-5,5-ジイル、4H-シクロペンタ[2,1-b:3,4-b’]ジチオフェン-2,6-ジイル、カルバゾール-2,7-ジイル、フルオレン-2,7-ジイル、インダセノ[1,2-b:5,6-b’]ジチオフェン-2,7-ジイル、ベンゾ[1,2:4,5;4,5:4’,5’]ビスシロロ[3,2-b:3’,2’-b’]チオフェン-2,7-ジイル、インダセノ[1,2-b:5,6-b’]ジチオフェン-2,7-ジイル、フェナントロ[1,10,9,8-c,d,e,f,g]カルバゾール-2,7-ジイル、ベンゾ[2,1,3]チアジアゾール-4,7-ジイル、ベンゾ[2,1,3]セレナジアゾール-4,7-ジイル、ベンゾ[2,1,3]オキサジアゾール-4,7-ジイル、2H-ベンゾトリアゾール-4,7-ジイル、チエノ[3,4-b]ピラジン-2,5-ジイル、キノキサリン-5,8-ジイル、チエノ[3,4-b]チオフェン-4,6-ジイル、チエノ[3,4-b]チオフェン-6,4-ジイル、ピロロ[3,4-c]ピロール-1,4-ジオン-3,6-ジイル、[1,3]チアゾロ[5,4-d][1,3]チアゾール-2,5-ジイル、チエノ[2,1,3]チアジアゾール-2,5-ジイル、2-チア-1,3,5,8-テトラアザ-シクロペンタ[b]ナフタレン-4,9ジイル、チエノ[3,4-c]ピロール-4,6-ジオン-1,3-ジイルから成る群より選択され、該基の全ては無置換であるか、請求項1、3または4で定義される通りのRで一置換または多置換されており、好ましくは、置換基Rは、1~20個のC原子を有するアルキル、アルコキシ、チオアルキル、フッ素化アルキルおよびフッ素化アルコキシより選択され、Ra~dは、請求項1においてR1に与えられ、Hと異なる場合、好ましくは、1~20個のC原子を有するアルキル、アルコキシ、チオアルキル、フッ素化アルキルおよびフッ素化アルコキシより選択される意味の1つを有し、好ましくは、RaおよびRdは同一の意味を有し、および/または、RbおよびRcは同一の意味を有し、非常に好ましくは、RaおよびRdはHを表し、RbおよびRcはHと異なり、更に好ましくは、RbおよびRcはHを表し、RaおよびRdはHと異なる。式IIIの単位は式IIIaより選択される請求項5に記載のポリマー。式中、Ar3、Ra、Rb、RcおよびRdは請求項5において定義される通りであり、X1およびX2は、それぞれ互いに独立に、O、SまたはSeを表し、好ましくは、X1およびX2の両方が同一の意味を有し、非常に好ましくは、Sを表す。Arは、セレノフェン-2,5-ジイル、チオフェン-2,5-ジイル、チエノ[3,2-b]チオフェン-2,5-ジイル、チエノ[2,3-b]チオフェン-2,5-ジイル、セレノフェノ[3,2-b]セレノフェン-2,5-ジイル、セレノフェノ[2,3-b]セレノフェン-2,5-ジイル、セレノフェノ[3,2-b]チオフェン-2,5-ジイル、セレノフェノ[2,3-b]チオフェン-2,5-ジイル、ベンゾ[1,2-b:4,5-b’]ジチオフェン-2,6-ジイル、2,2-ジチオフェン、2,2-ジセレノフェン、ジチエノ[3,2-b:2’,3’-d]シロール-5,5-ジイル、4H-シクロペンタ[2,1-b:3,4-b’]ジチオフェン-2,6-ジイル、2,7-ジ-チエン-2-イル-カルバゾール、2,7-ジ-チエン-2-イル-フルオレン、インダセノ[1,2-b:5,6-b’]ジチオフェン-2,7-ジイル、ベンゾ[1,2:4,5;4,5:4’,5’]ビスシロロ[3,2-b:3’,2’-b’]チオフェン-2,7-ジイル、2,7-ジ-チエン-2-イル-インダセノ[1,2-b:5,6-b’]ジチオフェン、2,7-ジ-チエン-2-イル-ベンゾ[1,2:4,5;4,5:4’,5’]ビスシロロ[3,2-b:3’,2’-b’]チオフェン-2,7-ジイル、2,7-ジ-チエン-2-イル-フェナントロ[1,10,9,8-c,d,e,f,g]カルバゾール、4,7-ジ-チエン-2-イル-ベンゾ[2,1,3]チアジアゾール、4,7-ジ-チエン-2-イル-ベンゾ[2,1,3]セレナジアゾール、4,7-ジ-チエン-2-イル-ベンゾ[2,1,3]オキサジアゾール、4,7-ジ-チエン-2-イル-2H-ベンゾトリアゾール、3,4-ジフルオロチオフェン-2,5-ジイル、チエノ[3,4-b]ピラジン-2,5-ジイル、2,5-ジ-チエン-2-イル-チエノ[3,4-b]ピラジン、5,8-ジ-チエン-2-イル-キノキサリン、チエノ[3,4-b]チオフェン-4,6-ジイル、4,6-ジ-チエン-2-イル-チエノ[3,4-b]チオフェン、チエノ[3,4-b]チオフェン-6,4-ジイル、6,4-ジ-チエン-2-イル-チエノ[3,4-b]チオフェン、3,6-ジ-チエン-2-イル-ピロロ[3,4-c]ピロール-1,4-ジオン、2,5-ジ-チエン-2-イル-[1,3]チアゾロ[5,4-d][1,3]チアゾール、チエノ[2,1,3]チアジアゾール-2,5-ジイル、2,5-ジ-チエン-2-イル-チエノ[2,1,3]チアジアゾール、4,9-ジ-チエン-2-イル-2-チア-1,3,5,8-テトラアザ-シクロペンタ[b]ナフタレン、チエノ[3,4-c]ピロール-4,6-ジオン-1,3-ジイル、1,3-ジチエン-2-イル-チエノ[3,4-c]ピロール-4,6-ジオンから成る群より選択され、該基の全ては無置換であるか、請求項1において定義される通りのRまたはR1で一置換または多置換されており、好ましくは、置換基は、1~20個のC原子を有するアルキル、アルコキシ、チオアルキル、フッ素化アルキルおよびフッ素化アルコキシより選択される請求項1~6のいずれか一項に記載のポリマー。請求項1~7のいずれか一項に記載の1種類以上のポリマーと、1種類以上の追加のポリマーただし、これらの追加のポリマーは、半導体、電荷輸送、ホール/電子輸送、ホール/電子ブロッキング、導電性、光導電性または発光特性を有するポリマーより選択される。とを含むポリマーブレンド。請求項1~8のいずれか一項に記載の1種類以上のポリマーまたはポリマーブレンドと、1種類以上の溶媒好ましくは、有機溶媒より選択される。とを含む配合物。光学的、電気光学的、電子的、エレクトロルミネセントまたはフォトルミネセント部品または装置における、電荷輸送、半導体、導電性、光導電性または発光材料としての、請求項1~9のいずれか一項に記載のポリマー、ポリマーブレンドまたは配合物の使用。請求項1~9のいずれか一項に記載の1種類以上のポリマー、ポリマーブレンドまたは配合物を含む光学的、電気光学的または電子的部品または装置。有機電界効果トランジスタOFET:organicfieldeffecttransistor、薄膜トランジスタTFT:thinfilmtransistor、集積回路IC:integratedcircuit、論理回路、キャパシタ、無線識別RFID:radiofrequencyidentificationタグ、装置または部品、有機発光ダイオードOLED:organiclightemittingdiode、有機発光トランジスタOLET:organiclightemittingtransistor、フラットパネルディスプレイ、ディスプレイのバックライト、有機光起電装置OPV:organicphotovoltaic、ソーラーセル、レーザーダイオード、光導電体、光検出器、電子写真装置、電子写真記録装置、有機記憶装置、センサー装置、ポリマー発光ダイオードPLED:polymerlightemittingdiodeにおける電荷注入層、電荷輸送層または中間層、ショットキーダイオード、平坦化層、帯電防止フィルム、ポリマー電解質膜PEM:polymerelectrolytemembrane、導電性基板、導電性パターン、電池における電極材料、配向層、バイオセンサー、バイオチップ、セキュリティーマーキング、セキュリティー装置、および、DNA配列を検出および区別するための部品または装置から成る群より選択されることを特徴とする請求項11に記載の部品または装置。OFETまたはバルクヘテロ接合OPV装置である請求項11または12に記載の部品または装置。式IIaのモノマー。式中、Aは、請求項1、3または4において定義される通りの式IIの基であり、R2およびR3は、請求項2において与えられる意味を有する。アリール-アリールカップリング反応において、請求項14に記載の1種類以上のモノマーを、それぞれ互いと、および/または、下式の1種類以上のモノマーとカップリングすることによって請求項1~7のいずれか一項に記載のポリマーを調製する方法。式中、R2、R3およびArは、請求項1、2、5、6および7のいずれか一項で定義される通りである。特に、BHJOPV装置において、しかしならが、OFET装置においてもOSC材料として使用するための改良されたポリマー該ポリマーは上述の有利な特性を示し、該ポリマーは先行技術の材料の上述の不具合を示さない。を提供することを本発明の目的とした。本発明のもう一つの目的は、専門家が入手可能なOSC材料の蓄積を広げることであった。本発明の他の目的は、以下の詳細な記載より、専門家には直ちに明らかである。本発明の発明者らは、これ以降に記載する通りのコポリマー該コポリマーは、置換されていてもよい8,9-ジヒドロベンゾ[def]カルバゾール単位を含有する。を提供することによって、これらの目的を達成できることを見い出した。8,9-ジヒドロベンゾ[def]カルバゾール単位は、未だ、オリゴマーまたはポリマー構造に組み込まれたことはない。例えば、既に知られているポリ4H-シクロペンタ[def]フェナントレンと比較して、この単位を含有するポリマーは、改良されたホール輸送および光起電特性を示すことが期待される。この改良された挙動には、追加の窒素原子が当該単位内の電子密度を構造的に増加することが影響していると確信している。本発明は、式Iの共役ポリマーに関する。式中、Aは、それぞれの出現において同一または異なって、式IIの基であり、Rは、それぞれの出現において同一または異なって、H、ハロゲン、または、直鎖状、分岐状または環状で1~35個のC原子を有するアルキルただし、1個以上の隣接していないC原子は、-O-、-S-、-CO-、-CO-O-、-O-CO-、-O-CO-O-、-CR0=CR00-または-C≡C-で置き換えられていてもよく、ただし、1個以上のH原子は、F、Cl、Br、IまたはCNで置き換えられていてもよい。であるか、または、Rは、2~40個のC原子を有するアリール、ヘテロアリール、アリールオキシまたはヘテロアリールオキシ基であり、Rは1個以上の非芳香族基R1で置換されていてもよく、R0およびR00は、それぞれ互いに独立に、H、または、置換されていてもよく1個以上のヘテロ原子を含んでもよいカルビルまたはヒドロカルビル基であり、Arは、それぞれの出現において同一または異なって、-CY1=CY2-、-C≡C-、または、1個以上の基RまたはR1で置換されていてもよいアリールまたはヘテロアリール基であり、Y1およびY2は、それぞれ互いに独立に、H、F、ClまたはCNであり、R1は、それぞれの出現において同一または異なって、H、ハロゲン、-CN、-NC、-NCO、-NCS、-OCN、-SCN、-C=ONR0R00、-C=OX0、-C=OR0、-NH2、-NR0R00、-SH、-SR0、-SO3H、-SO2R0、-OH、-NO2、-CF3、-SF5、置換されていてもよいシリル、または、1~40個のC原子を有するカルビルまたはヒドロカルビル該基は置換されていてもよく、1個以上のヘテロ原子を含んでもよい。であるか、または、P-Sp-であり、Pは、重合性基であり、Spは、スペーサー基または単結合であり、X0は、ハロゲンであり、Lは、それぞれの出現において同一または異なって、RまたはR1に与えられる意味の1つを有し、rは、0、1または2であり、xは、それぞれの出現において同一または異なって、0または1であり、ただし、少なくとも1個の繰返単位[Ax-Ary]において、xは1であり、yは、それぞれの出現において同一または異なって、0または1であり、nは、1より大きい整数である。本発明は、更に、本発明による1種類以上のポリマーと、1種類以上のポリマー好ましくは、半導体、電荷輸送、ホール/電子輸送、ホール/電子ブロック、導電性、光導電性または発光特性を有するポリマーより選択される。とを含むポリマーブレンドに関する。本発明は、更に、本発明による1種類以上のポリマーまたはポリマーブレンドと、1種類以上の溶媒好ましくは、有機溶媒より選択される。とを含む配合物に関する。本発明は、更に、光学的、電気光学的、電子的、エレクトロルミネセントまたはフォトルミネセント部品または装置における、電荷輸送、半導体、導電性、光導電性または発光材料としての、本発明によるポリマー、ポリマーブレンドおよび配合物の使用に関する。本発明は、更に、本発明による配合物の1種類以上のポリマー、ポリマーブレンドを含む電荷輸送、半導体、導電性、光導電性または発光材料または成分に関する。本発明は、更に、本発明による1種類以上のポリマー、ポリマーブレンド、配合物、成分または材料を含む光学的、電気光学的または電子的部品または装置に関する。光学的、電気光学的、電子的、エレクトロルミネセントおよびフォトルミネセント部品または装置としては、限定することなく、有機電界効果トランジスタOFET:organicfieldeffecttransistor、薄膜トランジスタTFT:thinfilmtransistor、集積回路IC:integratedcircuit、論理回路、キャパシタ、無線識別RFID:radiofrequencyidentificationタグ、装置または部品、有機発光ダイオードOLED:organiclightemittingdiode、有機発光トランジスタOLET:organiclightemittingtransistor、フラットパネルディスプレイ、ディスプレイのバックライト、有機光起電装置OPV:organicphotovoltaic、バルクへテロ接合BHJ:bulkheterojunctionOPV装置、ソーラーセル、レーザーダイオード、光導電体、光検出器、電子写真装置、電子写真記録装置、有機記憶装置、センサー装置、ポリマー発光ダイオードPLED:polymerlightemittingdiodeにおける電荷注入層、電荷輸送層または中間層、有機プラズモン発光ダイオードOPED:organicplasmon-emittingdiode、ショットキーダイオード、平坦化層、帯電防止フィルム、ポリマー電解質膜PEM:polymerelectrolytemembrane、導電性基板、導電性パターン、電池における電極材料、配向層、バイオセンサー、バイオチップ、セキュリティーマーク、セキュリティー装置、および、DNA配列を検出および区別するための部品または装置が挙げられる。本発明のモノマーおよびポリマーは合成が容易であり、低いバンドギャップ、高い電荷キャリア移動度、有機溶媒中での高い溶解性、装置生産プロセスのための良好な加工性、高い酸化安定性、および、電子装置における長い寿命などの幾つかの有利な特性を示す。加えて、本発明のモノマーおよびポリマーは、以下の有利な特性を示す。iポリ3-ヘキシルチオフェンP3HT:poly3-hexylthiopheneの場合よりも、ポリ-2,6-9,10-ジヒドロベンゾ[def]カルバゾールのHOMOエネルギーレベルは著しく低いと予想され、このため、空気中で安定なポリマーとなるはずである。更に、OPVバルクヘテロ接合装置において、ポリ3-ヘキシルチオフェンP3HT:poly3-hexylthiopheneを含有する装置と比べ、より高い開路電圧Voc:open-circuitvoltageを得ることができる。iiR部によって、モノマー単位を容易に複数で置換できる。R基を精密に調節することで、一般の有機溶媒中におけるポリマー材料の溶解性を改良することが可能となり、材料を容易に溶液加工できる。また、アルキルまたはおよびアルコキシ側基を追加することによって、材料がより良好なパイ-パイスタッキングを示すことも促進でき、よって、溶液より堆積後に、高度にミクロ構造的に組織化されたフィルムを形成できる非特許文献1、8および9。iii当該単位中の電子密度が窒素原子によって増加し、新たな材料の電荷輸送挙動が改良されると期待でき、OFET装置における良好な電荷移動度およびOPV装置における電力変換係数に至る。iiiベンゾ[def]カルバゾール核上における特定の位置に反応性官能基を追加することで、レジオ規則的regioregularに化学的に重合されたホモポリマーおよびコポリマーの調製が可能となる。そのようなポリマーは、山本非特許文献10および11、鈴木非特許文献12またはスティル非特許文献13カップリング重合法を使用して入手できる。非選択的重合法を使用して合成されたレジオ規則的regioregularな材料と比較して、これらの調製方法によって、レジオ規則的regioregularなポリマーは、固体状態において、より高い構造的規則性を有することとなる。これにより、OFETおよびOPV装置における用途のためで、より高い電荷キャリア移動度を有するポリマーに至ることとなる。ivドナー-アクセプターコポリマー構造を生成することによって、共役ポリマーの光学的特性を変調できることが示されてきた非特許文献14。電子が豊富な単位として、8,9-ジヒドロベンゾ[def]カルバゾール単位は良好なドナーコモノマーであり、該単位は、その様なドナー-アクセプターポリマー構造にとって理想的である。これにより、OPV用途のための低バンドギャップポリマー非特許文献15、または、OLED用途のための緑色、黄色および赤色蛍光性ポリマーに至ることができる。一般に、用語ポリマーは高い相対分子量の分子を意味し、その構造は低い相対分子量の分子より実際または概念上で誘導される単位の複数の繰返しを本質的に含むPAC、1996、68、2291。一般に、用語オリゴマーは中程度の相対分子量の分子を意味し、その構造は、より低い相対分子量の分子より実際または概念上で誘導される少数の複数の単位を本質的に含むPAC、1996、68、2291。本発明による好ましい観点から、ポリマーは、1個より多い、好ましくは5個以上の繰返単位を有する化合物を意味し、オリゴマーは、1個より多く、および10個未満、好ましくは5個未満の繰返単位の化合物を意味する。用語繰返単位およびモノマー単位は構造上の繰返し単位CRU:constitutionalrepeatingunitを意味し、規則的な巨大分子、規則的なオリゴマー分子、規則的なブロックまたは規則的な鎖を構成する繰り返しの最小の構造上の単位であるPAC、1996、68、2291。用語脱離基は、特定の反応に関与する分子の残基または主要部だと考えられるものの中の原子より分離してしまう原子または基荷電または非荷電を意味するPAC、1994、66、1134も参照。用語共役は、sp2-混成またはsp-混成でもよいのC原子を主に含有する化合物を意味し、また、ヘテロ原子で置き換えられていてもよい。最も単純な場合で、これは、例えば、C-C単結合と二重結合または三重結合とが交互に存在する化合物であるが、また、1,3-フェニレンなどの単位の化合物も含む。この文意において、主には、共役の中断に至る場合もある自然に自発的に生じる欠陥を有する化合物を依然として共役化合物と見なすことを意味する。他に明言しない限り、分子量は、テトラヒドロフラン、トリクロロメタンTCM、クロロホルム、クロロベンゼンまたは1,2,4-トリクロロベンゼンなどの溶離溶媒中において、ポリスチレン標準に対してゲル透過クロマトグラフィーGPC:gelpermeationchromatographyにより決定される数平均分子量Mnまたは重量平均分子量Mwとして与えられる。他に明言しない限り、トリクロロメタンを溶媒として使用する。重合度nは、また、繰返単位の総数とも呼ばれ、重合の数平均重合度を意味し、n=Mn/Muとして与えられ、式中、Mnは数平均分子量であり、Muは単一の繰返単位の分子量であり、J.M.G.Cowie、Polymers:ChemistryPhysicsofModernMaterials、Blackie、Glasgow、1991年を参照。上および下で使用する場合、用語カルビル基は、非炭素原子を一切有していない例えば、-C≡C-などか、または、N、O、S、P、Si、Se、As、TeまたはGeなどの少なくとも1個の非炭素原子と組み合わされていてもよい例えば、カルボニルなどかのいずれかで少なくとも1個の炭素原子を含む、任意の一価または多価の有機基部分構造を表す。用語ヒドロカルビル基は、1個以上のH原子を追加的に含有しており、例えば、N、O、S、P、Si、Se、As、TeまたはGeなどの1個以上のヘテロ原子を含有していてもよいカルビル基を表す。また、3個以上のC原子の鎖を含むカルビルまたはヒドロカルビル基は、スピロおよび/または縮合環を含み、直鎖状、分枝状および/または環状のいずれでも構わない。好ましいカルビルおよびヒドロカルビル基としては、アルキル、アルコキシ、アルキルカルボニル、アルコキシカルボニル、アルキルカルボニルオキシおよびアルコキシカルボニルオキシそれぞれの該基は置換されていてもよく、1~40個、好ましくは1~25個、非常に好ましくは1~18個のC原子を有する。、更に、6~40個、好ましくは6~25個のC原子を有する置換されていてもよいアリールまたはアリールオキシ、更に、アルキルアリールオキシ、アリールカルボニル、アリールオキシカルボニル、アリールカルボニルオキシおよびアリールオキシカルボニルオキシそれぞれの該基は置換されていてもよく、6~40個、好ましくは7~40個のC原子を有する。が挙げられ、ただし、これら全ての基は、1個以上のヘテロ原子好ましくは、N、O、S、P、Si、Se、As、TeおよびGeより選ばれる。を含有していてもよい。カルビルまたはヒドロカルビル基は、飽和または不飽和の非環式基、または、飽和または不飽和の環式基でよい。不飽和非環式または環式基、特に、アリール、アルケニルおよびアルキニル基特に、エチニルが好ましい。C1~C40カルビルまたはヒドロカルビル基が非環式の場合、該基は直鎖状または分枝状のいずれでも構わない。C1~C40カルビルまたはヒドロカルビル基としては、例えば:C1~C40アルキル基、C1~C40アルコキシまたはオキサアルキル基、C2~C40アルケニル基、C2~C40アルキニル基、C3~C40アリル基、C4~C40アルキルジエニル基、C4~C40ポリエニル基、C6~C18アリール基、C6~C40アルキルアリール基、C6~C40アリールアルキル基、C4~C40シクロアルキル基、C4~C40シクロアルケニル基などが挙げられる。前述の基の中で、C1~C20アルキル基、C2~C20アルケニル基、C2~C20アルキニル基、C3~C20アリル基、C4~C20アルキルジエニル基、C6~C12アリール基およびC4~C20ポリエニル基がそれぞれ好ましい。また、炭素原子を有する基と、例えば、シリル基、好ましくはトリアルキルシリル基で置換されているアルキニル基、好ましくはエチニルなどのヘテロ原子を有する基との組み合せも挙げられる。アリールおよびヘテロアリールは、好ましくは、25個までのC原子の単環式、二環式または三環式の芳香族またはヘテロ芳香族基を表し、また、該基は縮合環を含んでいてもよく、上で定義される通りの1個以上の基Lで置換されていてもよい。非常に好ましい置換基Lは、ハロゲン、最も好ましくは、F、または、1~12個のC原子を有するアルキル、アルコキシ、オキサアルキル、チオアルキル、フルオロアルキルおよびフルオロアルコキシ、または、2~12個のC原子を有するアルケニルおよびアルキニルより選択される。特に好ましいアリールおよびヘテロアリール基は、フェニルただし加えて、1個以上のCH基はNで置き換えられていてもよい。、ナフタレン、チオフェン、セレノフェン、チエノチオフェン、ジチエノチオフェン、フルオレンおよびオキサゾールこれら全ては無置換でもよく、上で定義される通りのLで一置換または多置換されていてもよい。である。非常に好ましい環は、ピロール、好ましくは、N-ピロール、ピリジン、好ましくは、2-または3-ピリジン、ピリミジン、チオフェン、好ましくは、2-チオフェン、セレノフェン、好ましくは、2-セレノフェン、チエノ[3,2-b]チオフェン、チアゾール、チアジアゾール、オキサゾールおよびオキサジアゾール、特に好ましくは、チオフェン-2-イル、5-置換チオフェン-2-イルまたはピリジン-3-イルより選択されるこれら全ては無置換でもよく、上で定義される通りのLで一置換または多置換されていてもよい。アルキルまたはアルコキシ基即ち、末端のCH2基が-O-で置き換えられている場合は、直鎖状でも分岐状でも構わない。それは、好ましくは、直鎖状で、2個、3個、4個、5個、6個、7個または8個の炭素原子を有しており、従って、好ましくは、例えば、エチル、プロピル、ブチル、ペンチル、ヘキシル、ヘプチル、オクチル、エトキシ、プロポキシ、ブトキシ、ペントキシ、ヘキソキシ、ヘプトキシまたはオクトキシ、更に、メチル、ノニル、デシル、ウンデシル、ドデシル、トリデシル、テトラデシル、ペンタデシル、ノノキシ、デコキシ、ウンデコキシ、ドデコキシ、トリデコキシまたはテトラデコキシである。アルケニル基1個以上のCH2基が-CH=CH-で置き換えられている場合は、直鎖状でも分岐状でも構わない。それは、好ましくは、直鎖状で、2~10個のC原子を有しており、従って、好ましくは、ビニル、プロパ-1-またはプロパ-2-エニル、ブタ-1-、2-またはブタ-3-エニル、ペンタ-1-、2-、3-またはペンタ-4-エニル、ヘキサ-1-、2-、3-、4-またはヘキサ-5-エニル、ヘプタ-1-、2-、3-、4-、5-またはヘプタ-6-エニル、オクタ-1-、2-、3-、4-、5-、6-またはオクタ-7-エニル、ノナ-1-、2-、3-、4-、5-、6-、7-またはノナ-8-エニル、デカ-1-、2-、3-、4-、5-、6-、7-、8-またはデカ-9-エニルである。特に好ましいアルケニル基は、C2~C7-1E-アルケニル、C4~C7-3E-アルケニル、C5~C7-4-アルケニル、C6~C7-5-アルケニルおよびC7-6-アルケニル、特に、C2~C7-1E-アルケニル、C4~C7-3E-アルケニルおよびC5~C7-4-アルケニルである。特に好ましいアルケニル基の例は、ビニル、1E-プロペニル、1E-ブテニル、1E-ペンテニル、1E-ヘキセニル、1E-ヘプテニル、3-ブテニル、3E-ペンテニル、3E-ヘキセニル、3E-ヘプテニル、4-ペンテニル、4Z-ヘキセニル、4E-ヘキセニル、4Z-ヘプテニル、5-ヘキセニル、6-ヘプテニルなどである。5個までのC原子を有する基が一般に好ましい。オキサアルキル即ち、1個のCH2基が-O-で置き換えられている場合は、好ましくは、例えば、直鎖状の2-オキサプロピル即ち、メトキシメチル、2-即ち、エトキシメチルまたは3-オキサブチル即ち、2-メトキシエチル、2-、3-または4-オキサペンチル、2-、3-、4-または5-オキサヘキシル、2-、3-、4-、5-または6-オキサヘプチル、2-、3-、4-、5-、6-または7-オキサオクチル、2-、3-、4-、5-、6-、7-または8-オキサノニル、または、2-、3-、4-、5-、6-、7-、8-または9-オキサデシルである。オキサアルキル即ち、1個のCH2基が-O-で置き換えられている場合は、好ましくは、例えば、直鎖状の2-オキサプロピル即ち、メトキシメチル、2-即ち、エトキシメチルまたは3-オキサブチル即ち、2-メトキシエチル、2-、3-または4-オキサペンチル、2-、3-、4-または5-オキサヘキシル、2-、3-、4-、5-または6-オキサヘプチル、2-、3-、4-、5-、6-または7-オキサオクチル、2-、3-、4-、5-、6-、7-または8-オキサノニル、または、2-、3-、4-、5-、6-、7-、8-または9-オキサデシルである。1個のCH2基が-O-によりおよび1個が-CO-により置き換えられているアルキル基において、これらの基は、好ましくは、隣り合っている。従って、これらの基は、一緒となってカルボニルオキシ基-CO-O-またはオキシカルボニル基-O-CO-を形成する。好ましくは、この基は直鎖状で、2~6個のC原子を有している。それは、従って、好ましくは、アセチルオキシ、プロピオニルオキシ、ブチリルオキシ、ペンタノイルオキシ、ヘキサノイルオキシ、アセチルオキシメチル、プロピオニルオキシメチル、ブチリルオキシメチル、ペンタノイルオキシメチル、2-アセチルオキシエチル、2-プロピオニルオキシエチル、2-ブチリルオキシエチル、3-アセチルオキシプロピル、3-プロピオニルオキシプロピル、4-アセチルオキシブチル、メトキシカルボニル、エトキシカルボニル、プロポキシカルボニル、ブトキシカルボニル、ペントキシカルボニル、メトキシカルボニルメチル、エトキシカルボニルメチル、プロポキシカルボニルメチル、ブトキシカルボニルメチル、2-メトキシカルボニルエチル、2-エトキシカルボニルエチル、2-プロポキシカルボニルエチル、3-メトキシカルボニルプロピル、3-エトキシカルボニルプロピル、4-メトキシカルボニル-ブチルである。2個以上のCH2基が-O-および/または-COO-で置き換えられているアルキル基は、直鎖状または分岐状でよい。それは、好ましくは、直鎖状で、3~12個のC原子を有する。従って、それは、好ましくは、ビス-カルボキシ-メチル、2,2-ビス-カルボキシ-エチル、3,3-ビス-カルボキシ-プロピル、4,4-ビス-カルボキシ-ブチル、5,5-ビス-カルボキシ-ペンチル、6,6-ビス-カルボキシ-ヘキシル、7,7-ビス-カルボキシ-ヘプチル、8,8-ビス-カルボキシ-オクチル、9,9-ビス-カルボキシ-ノニル、10,10-ビス-カルボキシ-デシル、ビス-メトキシカルボニル-メチル、2,2-ビス-メトキシカルボニル-エチル、3,3-ビス-メトキシカルボニル-プロピル、4,4-ビス-メトキシカルボニル-ブチル、5,5-ビス-メトキシカルボニル-ペンチル、6,6-ビス-メトキシカルボニル-ヘキシル、7,7-ビス-メトキシカルボニル-ヘプチル、8,8-ビス-メトキシカルボニル-オクチル、ビス-エトキシカルボニル-メチル、2,2-ビス-エトキシカルボニル-エチル、3,3-ビス-エトキシカルボニル-プロピル、4,4-ビス-エトキシカルボニル-ブチル、5,5-ビス-エトキシカルボニル-ヘキシルである。チオアルキル基即ち、1個のCH2基が-S-によって置き換えられている場合は、好ましくは、直鎖状のチオメチル-SCH3、1-チオエチル-SCH2CH3、1-チオプロピル即ち、-SCH2CH2CH3、1-チオブチル、1-チオペンチル、1-チオヘキシル、1-チオヘプチル、1-チオオクチル、1-チオノニル、1-チオデシル、1-チオウンデシルまたは1-チオドデシルであり、ただし、好ましくは、sp2混成ビニル炭素原子に隣接しているCH2基が置き換えられている。フルオロアルキル基は、好ましくは、直鎖状のペルフルオロアルキルCiF2i1ただし、iは1~15の整数である。、特には、CF3、C2F5、C3F7、C4F9、C5F11、C6F13、C7F15またはC8F17、非常に好ましくは、C6F13である。上述のアルキル、アルコキシ、アルケニル、オキサアルキル、チオアルキル、カルボニルおよびカルボニルオキシ基は、アキラルでもキラル基でもよい。特に好ましいキラル基は、例えば、2-ブチル即ち、1-メチルプロピル、2-メチルブチル、2-メチルペンチル、3-メチルペンチル、2-エチルヘキシル、2-プロピルペンチル、特に、2-メチルブチル、2-メチルブトキシ、2-メチルペントキシ、3-メチルペントキシ、2-エチルヘキソキシ、1-メチルヘキソキシ、2-オクチルオキシ、2-オキサ-3-メチルブチル、3-オキサ-4-メチルペンチル、4-メチルヘキシル、2-ヘキシル、2-オクチル、2-ノニル、2-デシル、2-ドデシル、6-メトキシオクトキシ、6-メチルオクトキシ、6-メチルオクタノイルオキシ、5-メチルヘプチルオキシカルボニル、2-メチルブチリルオキシ、3-メチルバレロイルオキシ、4-メチルヘキサノイルオキシ、2-クロロプロピオニルオキシ、2-クロロ-3-メチルブチリルオキシ、2-クロロ-4-メチルバレリルオキシ、2-クロロ-3-メチルバレリルオキシ、2-メチル-3-オキサペンチル、2-メチル-3-オキサヘキシル、1-メトキシプロピル-2-オキシ、1-エトキシプロピル-2-オキシ、1-プロポキシプロピル-2-オキシ、1-ブトキシプロピル-2-オキシ、2-フルオロオクチルオキシ、2-フルオロデシルオキシ、1,1,1-トリフルオロ-2-オクチルオキシ、1,1,1-トリフルオロ-2-オクチル、2-フルオロメチルオクチルオキシである。2-ヘキシル、2-オクチル、2-オクチルオキシ、1,1,1-トリフルオロ-2-ヘキシル、1,1,1-トリフルオロ-2-オクチルおよび1,1,1-トリフルオロ-2-オクチルオキシが非常に好ましい。好ましいアキラルな分岐状の基は、イソプロピル、イソブチル即ち、メチルプロピル、イソペンチル即ち、3-メチルブチル、tert-ブチル、イソプロポキシ、2-メチル-プロポキシおよび3-メチルブトキシである。本発明のもう一つの好ましい実施形態において、Rは、1~30個のC原子を有する1級、2級または3級アルキルまたはアルコキシただし、1個以上のH原子は、Fで置き換えられていてもよい。、または、4~40個のC原子を有するアリール、アルキル化アリールまたはアルコキシアリールより選択される。特に好ましい基Rは、以下の式から成る群より選択される。式中、ALKは、フッ素化されていてもよく、好ましくは、直鎖状で、1~20個、好ましくは、1~12個、3級アルキルまたはアルコキシの場合、非常に好ましくは、1~9個のC原子を有するアルキルまたはアルコキシを表し、破線は、式IIの基中のN原子への連結を表す。これらの基の中でも、全てのALKサブ基が同一であるものが特に好ましい。-CY1=CY2-は、好ましくは、-CH=CH-、-CF=CF-または-CH=CCN-である。ハロゲンは、F、Cl、BrまたはI、好ましくは、F、ClまたはBrである。また、ポリマーは重合性または架橋性の反応性基で置換されていてもよく、ポリマーを形成するプロセスの際、該基は保護されていても構わない。このタイプの特に好ましいポリマーは、R1がP-Spを表す式Iのものである。例えば、半導体構成要素のための薄膜にポリマーを加工する際または加工後に、その場で重合することによって、基Pを介して架橋することができ、高い電荷キャリア移動度および高い熱的、機械的および化学的安定性を有する架橋されたポリマーフィルムを生成するため、これらのポリマーは半導体または電荷輸送材料として特に有用である。好ましくは、重合性または架橋性基Pは、CH2=CW1-CO-O-、CH2=CW1-CO-、CH2=CW2-Ok1-、CW1=CH-CO-Ok3-、CW1=CH-CO-NH-、CH2=CW1-CO-NH-、CH3-CH=CH-O-、CH2=CH2CH-OCO-、CH2=CH-CH22CH-O-CO-、CH2=CH2CH-O-、CH2=CH-CH22N-、CH2=CH-CH22N-CO-、HO-CW2W3-、HS-CW2W3-、HW2N-、HO-CW2W3-NH-、CH2=CH-CO-Ok1-Phe-Ok2-、CH2=CH-COk1-Phe-Ok2-、Phe-CH=CH-、HOOC-、OCN-およびW4W5W6Si-より選択され、W1は、H、F、Cl、CN、CF3、フェニルまたは1~5個のC原子のアルキル、特に、H、ClまたはCH3であり、W2およびW3は、互いに独立して、Hまたは1~5個のC原子のアルキル、特に、H、メチル、エチルまたはn-プロピルであり、W4、W5およびW6は、互いに独立して、Cl、1~5個のC原子のオキサアルキルまたはオキサカルボニルアルキルであり、W7およびW8は、互いに独立して、H、Clまたは1~5個のC原子のアルキルであり、Pheは、上で定義される通りの1個以上の基Lで置換されていてもよい1,4-フェニレンであり、k1、k2およびk3は、互いに独立して、0または1であり、k3は、好ましくは、1であり、k4は、1~10の整数である。あるいは、Pは、これらの基の保護された誘導体であり、それは、本発明による方法について記載される条件下において非反応性である。例えば、アセタールまたはケタールなどの適切な保護基は通常の専門家に既知であり、文献、例えば、Green、ProtectiveGroupsinOrganicSynthesis、JohnWileyandSons、NewYork1981年に記載されている。特に好ましい基Pは、CH2=CH-CO-O-、CH2=CCH3-CO-O-、CH2=CF-CO-O-、CH2=CH-O-、CH2=CH2CH-O-CO-、CH2=CH2CH-O-、または、それらの保護された誘導体である。更なる好ましい基Pは、ビニルオキシ、アクリレート、メタクリレート、フルオロアクリレート、クロロアクリレート、オキセタンおよびエポキシ基から成る群より、非常に好ましくは、アクリレートまたはメタクリレート基より選択される。基Pの重合は、通常の専門家に既知で、文献、例えば、D.J.Broer;G.Challa;G.N.Mol、Macromol.Chem、1991年、192巻、59頁に記載される方法に従って行うことができる。用語スペーサー基は先行技術において既知であり、適切なスペーサー基Spは通常の専門家に既知である例えば、PureAppl.Chem.73巻5号、888頁2001年参照。スペーサー基Spは、好ましくは、P-SpがP-Sp’-X’-であるような、式Sp’-X’であり、ただし、Sp’は30個までのC原子のアルキレンであり、該基は無置換であるか、または、F、Cl、Br、IまたはCNで一置換または多置換されており、また、1個以上の隣接していないCH2基は、それぞれの場合で互いに独立に、Oおよび/またはS原子が互いに直接連結しないようにして、-O-、-S-、-NH-、-NR0-、-SiR0R00-、-CO-、-COO-、-OCO-、-OCO-O-、-S-CO-、-CO-S-、-CH=CH-または-C≡C-で置き換えられていることも可能であり、X’は、-O-、-S-、-CO-、-COO-、-OCO-、-O-COO-、-CO-NR0-、-NR0-CO-、-NR0-CO-NR00-、-OCH2-、-CH2O-、-SCH2-、-CH2S-、-CF2O-、-OCF2-、-CF2S-、-SCF2-、-CF2CH2-、-CH2CF2-、-CF2CF2-、-CH=N-、-N=CH-、-N=N-、-CH=CR0-、-CY1=CY2-、-C≡C-、-CH=CH-COO-、-OCO-CH=CH-または単結合であり、R0およびR00は、それぞれ互いに独立に、Hまたは1~12個のC原子のアルキルであり、およびY1およびY2は、それぞれ互いに独立に、H、F、ClまたはCNである。X’は、好ましくは、-O-、-S-、-OCH2-、-CH2O-、-SCH2-、-CH2S-、-CF2O-、-OCF2-、-CF2S-、-SCF2-、-CH2CH2-、-CF2CH2-、-CH2CF2-、-CF2CF2-、-CH=N-、-N=CH-、-N=N-、-CH=CR0-、-CY1=CY2-、-C≡C-または単結合、特には、-O-、-S-、-C≡C-、-CY1=CY2-または単結合である。もう一つの好ましい実施形態において、X’は、-C≡C-または-CY1=CY2-などの共役系を形成できる基、または、単結合である。典型的な基Sp’は、例えば、-CH2p-、-CH2CH2Oq-CH2CH2-、-CH2CH2-S-CH2CH2-または-CH2CH2-NH-CH2CH2-または-SiR0R00-Op-であり、ただし、pは2~12の整数、qは1~3の整数、および、R0およびR00は上で与えられる意味を有する。好ましい基Sp’は、例えば、エチレン、プロピレン、ブチレン、ペンチレン、ヘキシレン、へプチレン、オクチレン、ノニレン、デシレン、ウンデシレン、ドデシレン、オクタデシレン、エチレンオキシエチレン、メチレンオキシブチレン、エチレンチオエチレン、エチレン-N-メチル-イミノエチレン、1-メチルアルキレン、エテニレン、プロペニレンおよびブテニレンである。式Iのポリマーは、化学的重合法を経て、レジオ規則的regioregularおよびレジオ選択的regioselectiveな様式で合成できる。式Iのポリマーは合成が容易で、低いバンドギャップ、高い電荷キャリア移動度、有機溶媒における高い溶解性、装置の製造プロセスのための良好な加工性、高い酸化安定性および電子装置における長い寿命などの幾つかの有利な特性を示す。式Iのポリマーは、好ましくは、式Iaより選択される。式中、A、Ar、m、n、xおよびyは、式Iの意味を有し、R2およびR3は、それぞれ互いに独立に、R1の意味の1つ、好ましくは、ハロゲンの意味を有するか、または、H、-CH2Cl、-CHO、-CH=CH2、-SiR’RR’、-SnR’RR’、-BR’R、-BOR’OR、-BOH2またはP-Spを表し、ただし、PおよびSpは式Iにおいて定義される通りであり、R’、RおよびR’は、それぞれ互いに独立に、式Iで与えられるR0の意味の1つを有し、また、R’およびRは、それらが接続されているヘテロ原子と共に環を形成していてもよい。式Iおよびそれらの好ましいサブ式のポリマーにおいて、繰返単位の総数nは、好ましくは5以上、非常に好ましくは10以上、最も好ましくは50以上であり、好ましくは500まで、非常に好ましくは1,000まで、最も好ましくは2,000までであり、nの前述の下限および上限の任意の組み合わせを含む。式Iおよびそれらの好ましいサブ式のポリマーとしては、ホモポリマー、および、統計的またはランダムコポリマー、交互コポリマーおよびブロックコポリマー、ならびに、それらの組み合わせなどのコポリマーが挙げられる。ブロックコポリマーは、例えば、式IIの単位で形成される1個以上のブロックと、単位Arで形成される1個以上のブロックとを含むか、これらより成り、ただし、Arは、上および下に記載される通りの意味の1つを有する。もう一つの本発明の態様は、式IIaのモノマーに関する。式中、Aは式IIの基であるか、式IIの好ましいサブ式または上および下に記載される通りの好ましい意味より選択され、R2およびR3は、式IIaにおいて与えられる意味を有する。R2およびR3は、好ましくは、それぞれ互いに独立に、Cl、Br、I、O-トシレート、O-トリフレート、O-メシレート、O-ノナフレート、-SiMe2F、-SiMeF2、-O-SO2Z1、-BOZ22、-CZ3=CZ32、-C≡CHおよび-SnZ43から成る群より選択され、ただし、Z1~4はアルキルおよびアリールそれぞれは置換されていてもよく、また、2個の基Z2は環状基を形成していてもよい。から成る群より選択される式IIaのモノマーが特に好ましい。好ましくは、式IまたはIaのポリマー、式IIの単位、および、式IIaのモノマーは、好ましい実施形態の以下のリストまたはそれらの任意の組み合わせより選択される。nは5以上、好ましくは10以上、非常に好ましくは50以上であり、2,000以下、好ましくは1,000以下、非常に好ましくは500以下である。Mwは、少なくとも5,000、好ましくは少なくとも8,000、非常に好ましくは少なくとも10,000であり、300,000まで、好ましくは200,000まで、非常に好ましくは100,000までである。全ての繰返単位[Ax-Ary]において、xは1であり、yは0であり、ホモポリマーを形成している。少なくとも1個の繰返単位[Ax-Ary]において、yは0と異なり、コポリマーを形成している。1個以上であるが全てではない繰返単位[Ax-Ary]において、xは0であり、yは1である。式IまたはIaのポリマーは、1個以上の繰返単位[Ax-Ary]式中、xは1であり、yは0である。と、1個以上の繰返単位[Ax-Ary]式中、xは0であり、yは1である。とを含み、ランダムコポリマーを形成している。式IまたはIaのポリマーは、繰返単位[Ax-Ary]式中、xは1であり、yは1である。のみから成り、交互コポリマーを形成している。Arは電子ドナー特性を有するアリールまたはヘテロアリール基であり、限定することなく、セレノフェン-2,5-ジイル、チオフェン-2,5-ジイル、チエノ[3,2-b]チオフェン-2,5-ジイル、チエノ[2,3-b]チオフェン-2,5-ジイル、セレノフェノ[3,2-b]セレノフェン-2,5-ジイル、セレノフェノ[2,3-b]セレノフェン-2,5-ジイル、セレノフェノ[3,2-b]チオフェン-2,5-ジイル、セレノフェノ[2,3-b]チオフェン-2,5-ジイル、ベンゾ[1,2-b:4,5-b’]ジチオフェン-2,6-ジイル、2,2-ジチオフェン、2,2-ジセレノフェン、ジチエノ[3,2-b:2’,3’-d]シロール-5,5-ジイル、4H-シクロペンタ[2,1-b:3,4-b’]ジチオフェン-2,6-ジイル、2,7-ジ-チエン-2-イル-カルバゾール、2,7-ジ-チエン-2-イル-フルオレン、インダセノ[1,2-b:5,6-b’]ジチオフェン-2,7-ジイル、ベンゾ[1,2:4,5;4,5:4’,5’]ビスシロロ[3,2-b:3’,2’-b’]チオフェン-2,7-ジイル、2,7-ジ-チエン-2-イル-インダセノ[1,2-b:5,6-b’]ジチオフェン、2,7-ジ-チエン-2-イル-ベンゾ[1,2:4,5;4,5:4’,5’]ビスシロロ[3,2-b:3’,2’-b’]チオフェン-2,7-ジイル、2,7-ジ-チエン-2-イル-フェナントロ[1,10,9,8-c,d,e,f,g]カルバゾールから成る群より選択されるアリールおよびヘテロアリール基が挙げられ、該基の全ては無置換であるか、上および下で定義される通りのR、R1またはRyで一置換または多置換されており、好ましくは、置換基は、1~20個のC原子を有するアルキル、アルコキシ、チオアルキル、フッ素化アルキルおよびフッ素化アルコキシより選択される。Arは電子アクセプター特性を有するアリールまたはヘテロアリール基であり、限定することなく、4,7-ジ-チエン-2-イル-ベンゾ[2,1,3]チアジアゾール、4,7-ジ-チエン-2-イル-ベンゾ[2,1,3]セレナジアゾール、4,7-ジ-チエン-2-イル-ベンゾ[2,1,3]オキサジアゾール、4,7-ジ-チエン-2-イル-2H-ベンゾトリアゾール、3,4-ジフルオロチオフェン-2,5-ジイル、チエノ[3,4-b]ピラジン-2,5-ジイル、2,5-ジ-チエン-2-イル-チエノ[3,4-b]ピラジン、5,8-ジ-チエン-2-イル-キノキサリン、チエノ[3,4-b]チオフェン-4,6-ジイル、4,6-ジ-チエン-2-イル-チエノ[3,4-b]チオフェン、チエノ[3,4-b]チオフェン-6,4-ジイル、6,4-ジ-チエン-2-イル-チエノ[3,4-b]チオフェン、3,6-ジ-チエン-2-イル-ピロロ[3,4-c]ピロール-1,4-ジオン、2,5-ジ-チエン-2-イル-[1,3]チアゾロ[5,4-d][1,3]チアゾール、チエノ[2,1,3]チアジアゾール-2,5-ジイル、2,5-ジ-チエン-2-イル-チエノ[2,1,3]チアジアゾール、4,9-ジ-チエン-2-イル-2-チア-1,3,5,8-テトラアザ-シクロペンタ[b]ナフタレン、チエノ[3,4-c]ピロール-4,6-ジオン-1,3-ジイル、1,3-ジチエン-2-イル-チエノ[3,4-c]ピロール-4,6-ジオンから成る群より選択されるアリールおよびヘテロアリール基が挙げられ、該基の全ては無置換であるか、上および下で定義される通りのR、R1またはRyで一置換または多置換されており、好ましくは、置換基は、1~20個のC原子を有するアルキル、アルコキシ、チオアルキル、フッ素化アルキルおよびフッ素化アルコキシより選択される。Arは、上および下に記載される通りの1個以上の基R、R1またはRyで置換されている。Arはアリールまたはヘテロアリールより選択され、好ましくは、それぞれの出現において同一または異なって、セレノフェン-2,5-ジイル、チオフェン-2,5-ジイル、チエノ[3,2-b]チオフェン-2,5-ジイル、チエノ[2,3-b]チオフェン-2,5-ジイル、セレノフェノ[3,2-b]セレノフェン-2,5-ジイル、セレノフェノ[2,3-b]セレノフェン-2,5-ジイル、セレノフェノ[3,2-b]チオフェン-2,5-ジイル、セレノフェノ[2,3-b]チオフェン-2,5-ジイル、ベンゾ[1,2-b:4,5-b’]ジチオフェン-2,6-ジイル、2,2-ジチオフェン、2,2-ジセレノフェン、ジチエノ[3,2-b:2’,3’-d]シロール-5,5-ジイル、4H-シクロペンタ[2,1-b:3,4-b’]ジチオフェン-2,6-ジイル、2,7-ジ-チエン-2-イル-カルバゾール、2,7-ジ-チエン-2-イル-フルオレン、インダセノ[1,2-b:5,6-b’]ジチオフェン-2,7-ジイル、ベンゾ[1,2:4,5;4,5:4’,5’]ビスシロロ[3,2-b:3’,2’-b’]チオフェン-2,7-ジイル、2,7-ジ-チエン-2-イル-インダセノ[1,2-b:5,6-b’]ジチオフェン、2,7-ジ-チエン-2-イル-ベンゾ[1,2:4,5;4,5:4’,5’]ビスシロロ[3,2-b:3’,2’-b’]チオフェン-2,7-ジイル、2,7-ジ-チエン-2-イル-フェナントロ[1,10,9,8-c,d,e,f,g]カルバゾール、4,7-ジ-チエン-2-イル-ベンゾ[2,1,3]チアジアゾール、4,7-ジ-チエン-2-イル-ベンゾ[2,1,3]セレナジアゾール、4,7-ジ-チエン-2-イル-ベンゾ[2,1,3]オキサジアゾール、4,7-ジ-チエン-2-イル-2H-ベンゾトリアゾール、3,4-ジフルオロチオフェン-2,5-ジイル、チエノ[3,4-b]ピラジン-2,5-ジイル、2,5-ジ-チエン-2-イル-チエノ[3,4-b]ピラジン、5,8-ジ-チエン-2-イル-キノキサリン、チエノ[3,4-b]チオフェン-4,6-ジイル、4,6-ジ-チエン-2-イル-チエノ[3,4-b]チオフェン、チエノ[3,4-b]チオフェン-6,4-ジイル、6,4-ジ-チエン-2-イル-チエノ[3,4-b]チオフェン、3,6-ジ-チエン-2-イル-ピロロ[3,4-c]ピロール-1,4-ジオン、2,5-ジ-チエン-2-イル-[1,3]チアゾロ[5,4-d][1,3]チアゾール、チエノ[2,1,3]チアジアゾール-2,5-ジイル、2,5-ジ-チエン-2-イル-チエノ[2,1,3]チアジアゾール、4,9-ジ-チエン-2-イル-2-チア-1,3,5,8-テトラアザ-シクロペンタ[b]ナフタレン、チエノ[3,4-c]ピロール-4,6-ジオン-1,3-ジイル、1,3-ジチエン-2-イル-チエノ[3,4-c]ピロール-4,6-ジオンから成る群より選択され、該基の全ては無置換であるか、上および下で定義される通りのR、R1またはRyで一置換または多置換されており、好ましくは、置換基は、1~20個のC原子を有するアルキル、アルコキシ、チオアルキル、フッ素化アルキルおよびフッ素化アルコキシより選択される。RはHである。R1はHである。Rは、1~30個のC原子を有する1級アルキルまたはアルコキシ、3~30個のC原子を有する2級アルキルまたはアルコキシ、または、4~30個のC原子を有する3級アルキルまたはアルコキシであり、ただし、これらの全ての基において、1個以上のH原子はFで置き換えられていてもよい。Rは、4~40個のC原子を有するアリール、アルキル化アリールまたはアルコキシアリールである。Rは、-CO-Ry、-CO-O-Ryまたは-O-CO-Ry、非常に好ましくは、-CO-Ryまたは-CO-O-Ryであり、ただし、Ryは、1~30個のC原子を有する直鎖状、分岐状または環状のアルキルただし、1個以上の隣接していないC原子は、-O-、-S-、-CO-、-CO-O-、-O-CO-、-O-CO-O-、-CR0=CR00-または-C≡C-で置き換えられていてもよく、ただし、1個以上のH原子は、F、Cl、Br、IまたはCNで置き換えられていてもよい。であるか、または、Ryは、2~30個のC原子を有するアリールまたはヘテロアリール該基は無置換であるか、式Iにおいて定義される通りの1個以上の非芳香族基R1で置換されている。である。Ryは、1~30個のC原子、非常に好ましくは1~15個のC原子を有する1級アルキル、3~30個のC原子を有する2級アルキル、または、4~30個のC原子を有する3級アルキルであり、ただし、これらの全ての基において、1個以上のH原子はFで置き換えられていてもよい。Ryは-CH2o-CRaRbRcであり、ただし、oは、0、1、2、3、4または5、非常に好ましくは、0、1または2であり、Ra、RbおよびRcは、それぞれ互いに独立に、C1~C12-アルキル、非常に好ましくは、C1~C8-アルキル該基は、1個以上のF原子で置換されていてもよい。であり、ただし、Ra、RbおよびRcの1つはHでもよい。Ryは、4~30個のC原子を有するアリールまたはアルキル化アリールである。Rxは、1~15個のC原子を有するアルキルである。RおよびR1は、基Ar上の置換基の場合、1~20個のC原子を有するアルキル、アルコキシ、チオアルキルまたはフッ素化アルキルまたはアルコキシである。R0およびR00は、HまたはC1~C10-アルキルより選択される。R2およびR3は、H、ハロゲン、-CH2Cl、-CHO、-CH=CH2、-SiR’RR’、-SnR’RR’、-BR’R、-BOR’OR、-BOH2、P-Sp、C1~C20-アルキル、C1~C20-アルコキシ、C2~C20-アルケニル、C1~C20-フルオロアルキル、および、置換されていてもよいアリールまたはヘテロアリールより選択される。R2およびR3は、好ましくは、それぞれ互いに独立に、Cl、Br、I、O-トシレート、O-トリフレート、O-メシレート、O-ノナフレート、-SiMe2F、-SiMeF2、-O-SO2Z1、-BOZ22、-CZ3=CZ32、-C≡CHおよび-SnZ43ただし、Z1~4はアルキルおよびアリールそれぞれは置換されていてもよく、また、2個の基Z2は環状基を形成していてもよい。から成る群より選択される。から成る群、非常に好ましくは、Brより選択される。RはP-Sp-である。単位Arは、単環式、二環式または多環式基でよく、該基は、好ましくは、芳香族環より成る。二環式または多環式基は、縮合されている2個以上の環および/または単結合または二重結合で連結されている2個以上の環を含んでよい。また、これらの単環式、二環式および多環式基における環は、1個以上のヘテロ原子好ましくは、N、SおよびOより選択される。を含有していてもよく、好ましくは、芳香族またはヘテロ芳香族環より選択される。好ましい実施形態において、Arは式IIIの単位である。式中、Ar1およびAr2は、それぞれ互いに独立に、以下の式およびそれらの鏡像体から成る群より選択され、また、Ar1およびAr2は単結合でもよい。Ar3は、チエノ[3,2-b]チオフェン-2,5-ジイル、チエノ[2,3-b]チオフェン-2,5-ジイル、セレノフェノ[3,2-b]セレノフェン-2,5-ジイル、セレノフェノ[2,3-b]セレノフェン-2,5-ジイル、セレノフェノ[3,2-b]チオフェン-2,5-ジイル、セレノフェノ[2,3-b]チオフェン-2,5-ジイル、ベンゾ[1,2-b:4,5-b’]ジチオフェン-2,6-ジイル、ジチエノ[3,2-b:2’,3’-d]シロール-5,5-ジイル、4H-シクロペンタ[2,1-b:3,4-b’]ジチオフェン-2,6-ジイル、カルバゾール-2,7-ジイル、フルオレン-2,7-ジイル、インダセノ[1,2-b:5,6-b’]ジチオフェン-2,7-ジイル、ベンゾ[1,2:4,5;4,5:4’,5’]ビスシロロ[3,2-b:3’,2’-b’]チオフェン-2,7-ジイル、インダセノ[1,2-b:5,6-b’]ジチオフェン-2,7-ジイル、フェナントロ[1,10,9,8-c,d,e,f,g]カルバゾール-2,7-ジイル、ベンゾ[2,1,3]チアジアゾール-4,7-ジイル、ベンゾ[2,1,3]セレナジアゾール-4,7-ジイル、ベンゾ[2,1,3]オキサジアゾール-4,7-ジイル、2H-ベンゾトリアゾール-4,7-ジイル、チエノ[3,4-b]ピラジン-2,5-ジイル、キノキサリン-5,8-ジイル、チエノ[3,4-b]チオフェン-4,6-ジイル、チエノ[3,4-b]チオフェン-6,4-ジイル、ピロロ[3,4-c]ピロール-1,4-ジオン-3,6-ジイル、[1,3]チアゾロ[5,4-d][1,3]チアゾール-2,5-ジイル、チエノ[2,1,3]チアジアゾール-2,5-ジイル、2-チア-1,3,5,8-テトラアザ-シクロペンタ[b]ナフタレン-4,9ジイル、チエノ[3,4-c]ピロール-4,6-ジオン-1,3-ジイルから成る群より選択され、該基の全ては無置換であるか、上および下で定義される通りのR、R1またはRyで一置換または多置換されており、好ましくは、置換基は、1~20個のC原子を有するアルキル、アルコキシ、チオアルキル、フッ素化アルキルおよびフッ素化アルコキシより選択される。Ra~dは式IにおいてR1に与えられているか、または、上および下に記載される通りの意味の1つ有し、好ましくは、該置換基はHと異なり、1~20個のC原子を有するアルキル、アルコキシ、チオアルキル、フッ素化アルキルおよびフッ素化アルコキシより選択され、更に好ましくは、RaおよびRdは同一の意味を有し、および/または、RbおよびRcは同一の意味を有し、非常に好ましくは、RaおよびRdはHを表し、RbおよびRcはHと異なり、更に好ましくは、RbおよびRcはHを表し、RaおよびRdはHと異なる。Ar1およびAr2は、同一でも異なっていてもよい。好ましくは、Ar1およびAr2は同一の意味を有するか、または、Ar1はAr2の鏡像体である例えば、Ar1はであり、Ar2はである。好ましい実施形態において、Ar1およびAr2の一方は単結合である。もう一つの好ましい実施形態において、Ar1およびAr2の両方が単結合と異なる。式IIIの単位は、好ましくは、式IIIaより選択される。式中、Ar3、Ra、Rb、RcおよびRdは式IIIにおいて定義される通りであり、X1およびX2は、それぞれ互いに独立に、O、SまたはSeを表し、好ましくは、X1およびX2の両方が同一の意味を有し、非常に好ましくは、Sを表す。好ましい実施形態において、Arは式IIIaの単位であり、ただし、X1およびX2はSまたはSe、非常に好ましくは、Sであり、Ra~RdはHであり、Ar3は、ベンゾ[2,1,3]チアジアゾール-4,7-ジイル、ベンゾ[2,1,3]セレナジアゾール-4,7-ジイル、ベンゾ[2,1,3]オキサジアゾール-4,7-ジイルまたは2H-ベンゾトリアゾール-4,7-diyl、非常に好ましくは、ベンゾ[2,1,3]チアジアゾール-4,7-ジイルより選択され、該基の全ては無置換であるか、1~20個のC原子を有するアルキル、アルコキシ、チオアルキル、フッ素化アルキルおよびフッ素化アルコキシより選択される1個または2個の基で置換されている。本発明のポリマーは、当業者に既知で文献に記載される方法に従うか類似して合成できる。調製の他の方法は例より分かる。例えば、山本カップリング、鈴木カップリング、スティルカップリング、薗頭カップリング、ヘックカップリングまたはバックワルドカップリングなどのアリール-アリールカップリング反応によって、本発明のポリマーを適切に調製できる。鈴木カップリングおよび山本カップリングが特に好ましい。重合されてポリマーの繰返単位を形成するモノマーは、当業者に既知の方法に従って調製できる。好ましくは、式Iaまたは上および下に記載される通りの式Iaの好ましい実施形態のモノマーよりポリマーを調製する。本発明のもう一つの態様は、重合反応、好ましくは、アリール-アリールカップリング反応において、1種類以上の同一または異なる式Iのモノマー単位または式Iaのモノマーを、それぞれ互いと、および/または、1種類以上のコモノマーとカップリングすることによってポリマーを調製する方法である。適切で好ましいコモノマーは、下式のものである。式中、Ar、R2およびR3は、上で定義される通りである。重合のための好ましい方法は、例えば、国際特許出願公開第00/53656号パンフレットに記載される通りの鈴木重合、例えば、T.Yamamotoら、ProgressinPolymerScience1993年、17巻、1153~1205頁または国際特許出願公開第2004/022626号パンフレットに記載される通りの山本重合、およびスティルカップリングなどのC-CカップリングまたはC-Nカップリングに至るものである。例えば、山本重合により直鎖状ポリマーを合成する場合、好ましくは、2個の反応性ハライド基R2およびR3を有する上記の通りのモノマーを使用する。鈴木重合により直鎖状ポリマーを合成する場合、好ましくは、少なくとも一方の反応性基R2およびR3がボロン酸またはボロン酸誘導体基である上記の通りのモノマーを使用する。ホモポリマーならびに統計的、交互およびブロックランダムコポリマーを調製するために、鈴木重合を使用できる。例えば、反応性基R2およびR3の一方がハロゲンで、他方の反応性基がボロン酸またはボロン酸誘導体基である式Iaの上のモノマーより、統計的またはブロックコポリマーを調製できる。統計的、交互およびブロックコポリマーの合成は、例えば、国際特許出願公開第03/048225号パンフレットまたは国際特許出願公開第2005/014688号パンフレットに詳細に記載されている。鈴木重合は、Pd0錯体またはPdII塩を用いる。好ましいPd0錯体は、PdPh3P4などの少なくとも1個のホスフィン配位子を持つものである。もう一つの好ましいホスフィン配位子は、トリスオルト-トリルホスフィン、即ち、Pdo-Tol4である。好ましいPdII塩としては、酢酸パラジウム、即ち、PdOAc2が挙げられる。鈴木重合は、塩基、例えば、炭酸ナトリウム、リン酸カリウムまたは炭酸テトラエチルアンモニウムなどの有機塩基の存在下において実行される。山本重合は、Ni0錯体、例えば、ビス1,5-シクロオクタジエニルニッケル0を用いる。上記の通りのハロゲンの代替として、式-O-SO2Z1ただし、Z1は上記の通りである。の脱離基を使用できる。そのような脱離基の具体的な例は、トシレート、メシレートおよびトリフレートである。式IIおよびIIaの単位およびモノマー、および、それらの式IおよびIaのホモおよびコポリマーの特に適切で好ましい合成方法を、以降に示す合成スキームにおいて図解する。そこにおいて、Rは式Iにおいて定義される通りである。2位および6位において可溶化基および反応性ブロモまたはボロン酸またはボロン酸エステル基を有する9,10-ジヒドロベンゾ[def]カルバゾールモノマーの一般的な合成を、スキーム1において例示的に図解する。2,7-ジブロモ-9,10-ジヒドロフェナントレンのニトロ化に続いて、還元的閉環反応およびアルキル化またはアリール化のいずれかで可溶化基を組み込むことによって、8,9-ジヒドロベンゾ[def]カルバゾール単位の合成を行う。ホウ素源の存在下における二重リチウムハロゲン交換反応またはパラジウム触媒反応を経て、二重ボロン酸またはエステル官能化生成物を得て、最終8,9-ジヒドロベンゾ[def]カルバゾール単位を容易に調製する。山本非特許文献10および11、鈴木非特許文献12またはスティルカップリング非特許文献13などの種々の有機金属触媒反応によってポリマーを合成できる。スキーム2および3で例示的に図解する通り、好ましいが他の方法を排除することなく、山本または鈴木カップリングを使用して、ホモポリマーを合成する。好ましいが他の方法を排除することなく、鈴木またはスティルカップリングを使用して、コポリマーを調製する。より具体的には、スキーム4ただし、RTは室温を意味する。に示す通り、2,7-ジブロモ-9,10-ジヒドロフェナントレンより4段階で、2,6-官能化8,9-ジヒドロベンゾ[def]カルバゾール単位を合成できる。最初に、ジクロロメタン、酢酸およびトリフルオロ酢酸の混合物中において、CuNO32.5H2Oで、2,7-ジブロモ-9,10-ジヒドロフェナントレンをニトロ化する。結果として得られる生成物をo-ジクロロベンゼン中においてトリフェニルホスフィンと反応させ、2,6-ジブロモ-8,9-ジヒドロベンゾ[def]カルバゾールを得る。この生成物を、対応するp-トルエンスルホン酸アルキルまたはブロモアルカンのいずれかを使用してアルキル化し、次いで、二重リチウムハロゲン交換に続いて、2-イソプロポキシ-4,4,5,5-テトラメチル-1,3,2-ジオキサボロランの添加を経て、最終生成物を合成する。スキーム5および6Rが1-オクチル-ノニルまたはオクチルの場合において例示的に図解する通り、鈴木カップリング重合を使用して、コポリマーを調製できる。あるいは、上のスキーム3に示す通り、8,9-ジヒドロベンゾ[def]カルバゾールの対応するジブロモモノマーおよびビスチエニル-ベンゾチアジアゾールの対応するジオキサボロランモノマーを使用できる。上および下に記載される通りのモノマーおよびポリマーの新規な調製方法は、本発明のもう一つの態様である。また、本発明によるポリマーは、OLED装置において中間体層または電荷ブロッキング層として使用するために、例えば、電荷輸送、半導体、導電性、光導電性および/または発光半導体特性を有する他のポリマーと共に、または、例えば、ホールブロッキングまたは電子ブロッキング特性を有するポリマーと共にポリマーブレンド中でも使用できる。よって、本発明のもう一つの態様は、本発明による1種類以上のポリマーと、1つ以上の上述の特性を有する1種類以上の更なるポリマーとを含むポリマーブレンドに関する。これらのブレンドは、先行技術において記載され当業者に既知である従来法によって調製できる。典型的には、ポリマーを互いに混合するか、または、適切な溶媒に溶解し、溶液を混合する。本発明のもう一つの態様は、上および下で記載される通りの1種類以上のポリマーまたはポリマーブレンドと、1種類以上の有機溶媒とを含む配合物に関する。好ましい溶媒は、脂肪族炭化水素、塩素化炭化水素、芳香族炭化水素、ケトン、エーテルおよびそれらの混合物である。使用できる追加の溶媒としては、1,2,4-トリメチルベンゼン、1,2,3,4-テトラメチルベンゼン、ペンチルベンゼン、メシチレン、クメン、シメン、シクロヘキシルベンゼン、ジエチルベンゼン、テトラリン、デカリン、2,6-ルチジン、2-フルオロ-m-キシレン、3-フルオロ-o-キシレン、2-クロロベンゾトリフルオリド、ジメチルホルムアミド、2-クロロ-6フルオロトルエン、2-フルオロアニソール、アニソール、2,3-ジメチルピラジン、4-フルオロアニソール、3-フルオロアニソール、3-トリフルオロ-メチルアニソール、2-メチルアニソール、フェネトール、4-メチルアニソール、3-メチルアニソール、4-フルオロ-3-メチルアニソール、2-フルオロベンゾニトリル、4-フルオロベラトロール、2,6-ジメチルアニソール、3-フルオロベンゾニトリル、2,5-ジメチルアニソール、2,4-ジメチルアニソール、ベンゾニトリル、3,5-ジメチルアニソール、N、N-ジメチルアニリン、安息香酸エチル、1-フルオロ-3,5-ジメトキシベンゼン、1-メチルナフタレン、N-メチルピロリジノン、3-フルオロベンゾトリフルオリド、ベンゾトリフルオリド、ベンゾトリフルオリド、ジオキサン、トリフルオロメトキシベンゼン、4-フルオロベンゾトリフルオリド、3-フルオロピリジン、トルエン、2-フルオロトルエン、2-フルオロベンゾトリフルオリド、3-フルオロトルエン、4-イソプロピルビフェニル、フェニルエーテル、ピリジン、4-フルオロトルエン、2,5-ジフルオロトルエン、1-クロロ-2,4-ジフルオロベンゼン、2-フルオロピリジン、3-クロロフルオロベンゼン、3-クロロフルオロベンゼン、1-クロロ-2,5-ジフルオロベンゼン、4-クロロフルオロベンゼン、クロロベンゼン、o-ジクロロベンゼン、2-クロロフルオロベンゼン、p-キシレン、m-キシレン、o-キシレンまたはo-、m-およびp-異性体の混合物が挙げられる。比較的低極性の溶媒が一般的に好ましい。インクジェット印刷用には、高沸点の溶剤および溶媒混合物が好ましい。スピンコーティング用には、キシレンおよびトルエンなどのアルキル化ベンゼンが好ましい。特に好ましい溶媒の例としては、限定することなく、ジクロロメタン、トリクロロメタン、モノクロロベンゼン、o-ジクロロベンゼン、テトラヒドロフラン、アニソール、モルホリン、トルエン、o-キシレン、m-キシレン、p-キシレン、1,4-ジオキサン、アセトン、メチルエチルケトン、1,2-ジクロロエタン、1,1,1-トリクロロエタン、1,1,2,2-テトラクロロエタン、酢酸エチル、酢酸n-ブチル、ジメチルホルムアミド、ジメチルアセトアミド、ジメチルスルホキシド、テトラリン、デカリン、インダン、安息香酸メチル、安息香酸エチル、メシチレンおよび/またはそれらの混合物が挙げられる。溶液中におけるポリマーの濃度は、好ましくは、0.1~10重量、より好ましくは、0.5~5重量である。また、例えば、国際特許出願公開第2005/055248号パンフレットに記載される通り、レオロジー特性を調整するために、1種類以上のバインダーを溶液は含んでもよい。適切に混合および経時後、溶液を次のカテゴリーの1つとして評価する:完全な溶液、可溶性および不溶性の境界上の溶液または不溶性。コントア線を、可溶性および不溶性を分ける溶解性パラメータ-水素結合の限界の輪郭を得るために描く。可溶性領域内に収まる完全な溶媒は、Crowley、J.D.、Teague、G.S.JrおよびLowe、J.W.Jr.、JournalofPaintTechnology、38巻、496号、296頁1966年で刊行されているなどの文献値より選択できる。また、溶媒ブレンドも使用でき、Solvents、W.H.Ellis、FederationofSocietiesforCoatingsTechnology、9~10頁、1986年中に記載される通り特定できる。ブレンド中に少なくとも1種類の真性溶媒を有するのが望ましいが、そのような手順によって、本発明のポリマーの両者を溶解する非溶媒のブレンドに至る場合もある。また、本発明によるポリマーは、上および下に記載される通りの装置におけるパターン化OSC層においても使用できる。最新のマイクロエレクトロニクスにおける用途のためには、一般に、コスト単位面積当たり、より多くの装置および電力消費を低減するために、小さな構造またはパターンを生成することが望ましい。本発明によるポリマーを含む薄層のパターン化は、例えば、フォトリソグラフィー、電子ビームリソグラフィーまたはレーザーパターン化によって行うことができる。電子または電気光学的装置における薄層として使用するために、本発明のポリマー、ポリマーブレンドまたは配合物を任意の適切な方法で堆積できる。装置を液体コーティングする方が真空蒸着技術よりも好ましい。溶液堆積法が特に好ましい。本発明の配合物によって、多くの液体コーティング技術の使用が可能となる。好ましい堆積技術としては、限定することなく、浸漬コーティング、スピンコーティング、インクジェット印刷、レタープレス印刷、スクリーン印刷、ドクターブレードコーティング、ローラー印刷、逆ローラー印刷、オフセットリソグラフィー印刷、フレキソ印刷、ウェブ印刷、噴霧コーティング、はけ塗りコーティングまたはパッド印刷が挙げられる。高解像度の層および装置を調製できるため、インクジェット印刷が特に好ましい。本発明の選択された配合物は、インクジェット印刷またはミクロディスペンシングによって既製の装置基板に塗工できる。有機半導体層を基板に塗工するには、好ましくは、限定することなく、Aprion社、Hitachi-Koki社、InkJetTechnology社、、OnTargetTechnology社、Picojet社、Spectra社、Trident社、Xaar社によって供給されるものなどの工業的圧電印刷ヘッドを使用できる。加えて、Brother社、Epson社、Konica社、SeikoInstrumentsToshibaTEC社によって製造されるものなどの半工業的ヘッド、または、Microdrop社およびMicrofab社によって生産されるものなどの単一ノズルミクロディスペンサーを使用してもよい。インクジェット印刷またはミクロディスペンシングによって塗工するためには、第一に、ポリマーは適切な溶媒に溶解しなければならない。溶媒は上述の要件を満足していなければならず、選択された印刷ヘッドに対して一切有害な効果を有していてはならない。加えて、溶媒は、印刷ヘッドの内側で溶媒が乾燥することによって生ずる操作上の問題を防ぐために、100°Cを超える、好ましくは140°Cを超える、より好ましくは150°Cを超える沸点を有していなければならない。上述の溶媒は別とし、適切な溶媒としては、置換および無置換のキシレン誘導体、ジ-C1~2-アルキルホルムアミド、置換および無置換のアニソール類および他のフェノール-エーテル誘導体、置換されたピリジン類、ピラジン類、ピリミジン類、ピロリジノン類などの置換されたヘテロ環類、置換および無置換のN,N-ジ-C1~2-アルキルアニリン類および他のフッ素化または塩素化された芳香族類が挙げられる。インクジェット印刷によって本発明によるポリマーを堆積するために好ましい溶媒は、1個以上の置換基中の炭素原子の総数が少なくとも3個である1個以上の置換基によって置換されたベンゼン環を有するベンゼン誘導体を含む。例えば、ベンゼン誘導体はプロピル基または3個のメチル基で置換されていてもよく、いずれの場合も、全部で少なくとも3個の炭素原子が存在する。そのような溶媒によって、噴霧の際にジェットの目詰まりおよび成分の分離を低減または防止し、ポリマーと共に溶媒を含むインクジェット流体の形成が可能となる。溶媒1種類または多種類としては、以下の例のリストより選択されるものが挙げられる:ドデシルベンゼン、1-メチル-4-tert-ブチルベンゼン、テルピネオールリモネン、イソジュレン、テルピノレン、シメン、ジエチルベンゼン。溶媒は、2種類以上の溶媒の組み合わせである溶媒混合物でもよく、それぞれの溶媒は、好ましくは100°Cを超え、より好ましくは140°Cを超える沸点を有している。また、そのような溶媒1種類または多種類は、堆積された層中の膜形成を促進し、層中の欠陥を減少させる。インクジェット流体即ち、溶媒、バインダーおよび半導体化合物の混合物は、好ましくは、20°Cで、1~100mPas、より好ましくは1~50mPas、最も好ましくは1~30mPasの粘度を有する。本発明によるポリマーまたは配合物は、例えば、表面活性化合物、潤滑剤、湿潤剤、分散助剤、疎水化剤、接着剤、流動性改良剤、消泡剤、脱気剤、反応性または非反応性のいずれでも構わない希釈剤、補助剤、着色剤、色素または顔料、増感剤、安定剤、ナノ粒子または禁止剤から選択される1種類以上の更なる成分または添加剤を、追加的に含んでよい。本発明によるポリマーは、光学的、電気光学的、電子的、エレクトロルミネセントまたはフォトルミネセント部品または装置における、電荷輸送、半導体、導電性、光導電性または発光材料として有用である。これらの装置において、本発明のポリマーは、典型的には、薄層またはフィルムとして塗工される。よって、本発明は、また、電子装置における半導体ポリマー、ポリマーブレンド、配合物または層の使用も提供する。配合物は種々の装置および機構において高い移動度の半導体材料として使用できる。配合物は、例えば、半導体層またはフィルムの形態で使用できる。従って、もう一つの態様において、本発明は、本発明によるポリマー、ポリマーブレンドまたは配合物を含む層を電子装置において使用するために、半導体層を提供する。層またはフィルムは、約30ミクロン未満でよい。種々の電子的装置の用途のためには、厚さは約1ミクロン厚未満でよい。任意の先述の溶液コーティングまたは印刷技術によって、例えば、電子装置の一部分に層を堆積してもよい。本発明は、本発明によるポリマー、ポリマーブレンド、配合物または有機半導体層を含む電子的装置を追加して提供する。特に好ましい装置は、OFET、TFT、IC、論理回路、キャパシタ、RFIDタグ、OLED、OLET、OPED、OPV、ソーラーセル、レーザーダイオード、光導電体、光検出器、電子写真装置、電子写真記録装置、有機記憶装置、センサー装置、電荷注入層、ショットキーダイオード、平坦化層、帯電防止フィルム、導電性基板、導電性パターンである。特に好ましい電子装置は、OFET、OLEDおよびOPV装置、特には、バルクへテロ接合BHJ:bulkheterojunctionOPV装置である。OFETにおいては、例えば、ドレインおよびソース間の活性半導体チャネルが本発明の層を含むことができる。もう一つの例として、OLED装置において、電荷ホールまたは電子注入または輸送層が本発明の層を含むことができる。OPV装置において使用するためには、本発明によるポリマーは、好ましくは、p型電子ドナー半導体およびn型電子アクセプター半導体を含むか含有し、より好ましくは本質的に成り、非常に好ましくは排他的に成る配合物中において使用する。p型半導体は、本発明によるポリマーで構成される。n型半導体は、酸化亜鉛またはセレン化カドミウムなどの無機材料、または、フラーレン誘導体、例えば、G.Yu、J.Gao、J.C.Hummelen、F.Wudl、A.J.Heeger、Science1995年、270巻、1789ff頁において例えば開示される通りで、下に示す構造を有し、PCBMまたはPC61BMとしても既知の6,6-フェニルC61酪酸メチルエステル誘導、または、例えば、C71フラーレン基PC71BMを有する構造類似化合物またはポリマー例えば、Coakley、K.M.およびMcGehee、M.D.Chem.Mater.2004年、16巻、4533頁参照などの有機材料でよい。このタイプの好ましい材料は、本発明によるポリマーと、C60またはC70フラーレンまたはPC61BMまたはPC71BMなどの修飾C60フラーレンとのブレンドまたは混合物である。好ましくは、ポリマー:フラーレンの比は、重量で2:1~1:2、より好ましくは、重量で1.2:1~1:1.2、最も好ましくは、重量で1:1である。ブレンドされた混合物については、ブレンドのモルフォロジー、および結果として、OPV装置の性能を最適化するために、任意のアニール工程が必要なこともある。OPV装置は、例えば、文献より既知の任意のタイプでよい[例えば、Waldaufら、Appl.Phys.Lett.89巻、233517頁2006年参照]。本発明による典型的で好ましいOPV装置は、低仕事関数電極例えば、アルミニウムなどの金属および高仕事関数電極例えば、ITOこれらの一方は透明である。と、好ましくは、OSC材料より選択され、電極間に配置される、ホール輸送材料および電子輸送材料を含む層活性層とも呼ばれる活性層は、例えば、バルクヘテロ接合BHJ:bulkheterjunction例えば、Coakley、K.M.およびMcGehee、M.D.Chem.Mater.2004年、16巻、4533頁を参照を形成しているp型およびn型半導体の二重層または2つの別個の層またはブレンドまたは混合物として存在できる。と、任意の構成要素として、高仕事関数電極の仕事関数を改変し、ホールに対するオーミックコンタクトを与えるためで、活性層および高仕事関数電極の間に配置され、例えば、PEDOT:PSSpoly3,4-ethylenedioxythiophene、ポリ3,4-エチレンジオキシチオフェン:polystyrenesulfonate、ポリスチレンスルホネートのブレンドを含む導電性ポリマー層と、任意の構成要素として、電子に対するオーミックコンタクトを与えるためで、低仕事関数電極の活性層13に面する側上の例えば、LiFのコーティングとを含む。本発明による典型的で好ましい反転OPV装置は、低仕事関数電極例えば、金などの金属および高仕事関数電極例えば、ITOこれらの一方は透明である。と、好ましくは、OSC材料より選択され、電極間に配置される、ホール輸送材料および電子輸送材料を含む層活性層とも呼ばれる活性層は、例えば、BHJを形成しているp型およびn型半導体の二重層または2つの別個の層またはブレンドまたは混合物として存在できる。と、任意の構成要素として、電子に対するオーミックコンタクトを与えるためで、活性層および低仕事関数電極の間に配置され、例えば、PEDOT:PSSのブレンドを含む導電性ポリマー層と、任意の構成要素として、ホールに対するオーミックコンタクトを与えるためで、高仕事関数電極の活性層に面する側上の例えば、TiOxのコーティングとを含む。本発明のOPV装置において、p型およびn型半導体材料は、好ましくは、上記の通りのポリマー/フラーレン系などの材料から選択される。二重層がブレンドの場合、装置の性能を最適化するために、任意のアニール工程が必要となることがある。また、本発明の化合物、配合物および層は、半導体チャネルとしてOFETにおいて使用することにも適する。従って、本発明は、また、ゲート電極、絶縁またはゲート絶縁体層、ソース電極、ドレイン電極、および、ソースおよびドレイン電極を接続する有機半導体チャネルただし、有機半導体チャネルは、本発明によるポリマー、ポリマーブレンド、配合物または有機半導体層を含む。を含むOFETを提供する。OFETの他の態様は、当業者に良く知られているものである。OSC材料がゲート誘電体とドレインおよびソース電極との間に薄膜として配置されているOFETは、一般的に既知で、例えば、米国特許第5,892,244号明細書、米国特許第5,998,804号明細書、米国特許第6,723,394号明細書、および、背景技術の章において引用される文献に記載されている。本発明による化合物の可溶特性を使用する低コストな生産、よって、大面積の加工性などの利点のために、これらのFETの好ましい用途は、集積回路、TFTディスプレイおよびセキュリティー用途などである。ソースおよびドレイン電極が絶縁層によってゲート電極より分離されており、ゲート電極および半導体層の両者が絶縁層とコンタクトしており、ソース電極およびドレイン電極の両者が半導体層とコンタクトしていているのであれば、OFET装置におけるゲート、ソースおよびドレイン電極および絶縁および半導体層を、任意の配列で配置できる。本発明によるOFET装置は、好ましくは、ソース電極と、ドレイン電極と、ゲート電極と、半導体層と、1つ以上ゲート絶縁体層と、任意構成として基板と、を含み、ただし、半導体層は、好ましくは、上および下に記載される通りのポリマー、ポリマーブレンドまたは配合物を含む。OFET装置は、トップゲート装置またはボトムゲート装置のいずれでも構わない。OFET装置の適切な構造および製造方法は当業者に既知であり、文献、例えば、米国特許出願公開第2007/0102696号公報に記載されている。ゲート絶縁体層は、好ましくは、例えば、商業的に入手可能なCytop809M登録商標またはCytop107M登録商標旭硝子社製などのフルオロポリマーを含む。好ましくは、例えば、スピンコーティング、ドクターブレード、ワイヤーバーコーティング、噴霧または浸漬コーティングまたは他の既知の方法により、絶縁体材料および1個以上のフッ素原子を有する1種類以上の溶媒フルオロ溶媒、好ましくは、ペルフルオロ溶媒を含む配合物より、ゲート絶縁体層を堆積する。適切なペルフルオロ溶媒は、例えば、FC75登録商標Acros社より入手可能、カタログ番号12380である。他の適切なフルオロポリマーおよびフルオロ溶媒は先行技術で既知であり、例えば、ペルフルオロポリマーTeflonAF登録商標1600または2400DuPont社製またはFluoropel登録商標Cytonix社製またはペルフルオロ溶媒類FC43登録商標Acros社、番号12377などである。例えば、米国特許出願公開第2007/0102696号公報または米国特許第7,095,044号明細書で開示される通りの、1.0~5.0、非常に好ましくは、1.8~4.0の低い誘電率または誘電定数を有する有機誘電体材料lowk材料が特に好ましい。セキュリティー用途において、本発明によるOFETおよび半導体材料を有する他の装置、トランジスタまたはダイオードなどは、貨幣、クレジットカードまたはIDカード、国の身分証明書類、免許証、または、切手、チケット、株券、小切手などの金銭的価値を有する任意の製品などの有価証券を証明し、偽造を防止するためのFRIDタグまたはセキュリティーマーキング用に使用できる。あるいは、本発明による材料は、OLEDにおいて、例えば、フラットパネルディスプレイ用途における活性ディスプレイ材料として、または、例えば、液晶ディスプレイなどのフラットパネルディスプレイのバックライトとして使用できる。一般的なOLEDは、多層構造を用いて実現される。発光層は、一般的に、1つ以上の電子輸送および/またはホール輸送層の間で挟支される。電圧を印加することで、電荷キャリアとしての電子およびホールは発光層の方向に移動し、そこで、それらが再び組み合わさることにより励起、よって発光層中に含まれるルモフォア単位のルミネセンスに至る。本発明の化合物、材料およびフィルムは、それらの電気的および/または光学的特性に対応して、1つ以上の電荷輸送層および/または発光層において用いることができる。更に、発光層内でのそれらの使用は、本発明による化合物、材料およびフィルムが、それら自体でエレクトロルミネセント特性を示すか、またはエレクトロルミネセント基または化合物を含む場合に、特に有利である。OLEDにおいて使用するための適切なモノマー、オリゴマーおよびポリマー化合物または材料の選択、特性解析ならびに加工は、一般的に、当業者に既知であり、例えば、Meerholz、SyntheticMaterials、111~112巻、2000年、31~34頁、Alcala、J.Appl.Phys.、88巻、2000年、7124~7128頁およびそこで引用されている文献を参照。他の使用によれば、本発明による材料、特に、フォトルミネセント特性を示すものは、例えば、欧州特許出願公開第0889350号公報またはC.Wederら、Science、279巻、1998年、835~837頁に記載されるなどのディスプレイ装置の光源の材料として用いることができる。本発明の更なる態様は、本発明による化合物の酸化および還元形態の両者に関する。電子の損失または獲得の結果、高い導電性で高度に非局在化されたイオン性形態が形成される。このことは、一般的なドーパントへの曝露で生じさせることができる。適切なドーパントおよびドーピング方法は、例えば、欧州特許第0528662号明細書、米国特許第5,198,153号明細書または国際特許出願公開第96/21659号パンフレットより当業者に既知である。ドーピングプロセスは、典型的には、半導体材料を酸化剤または還元剤で酸化還元反応において処理することを意味し、適用されたドーパントに由来する対応する対イオンで、材料中に非局在化されたイオン性中心部を形成する。適切なドーピング方法は、例えば、大気圧または減圧下においてドーピング蒸気に曝露すること、ドーパントを含有する溶液中で電気化学的にドーピングすること、ドーパントを熱的に拡散されるべき半導体材料と接触させること、および、ドーパントを半導体材料中にイオン注入することを含む。電子をキャリアとして使用する場合、適切なドーパントは、例えば、ハロゲン例えば、I2、Cl2、Br2、ICl、ICl3、IBrおよびIF、ルイス酸例えば、PF5、AsF5、SbF5、BF3、BCl3、SbCl5、BBr3およびSO3、プロトン酸、有機酸またはアミノ酸例えば、HF、HCl、HNO3、H2SO4、HClO4、FSO3HおよびClSO3H、遷移金属化合物例えば、FeCl3、FeOCl、FeClO43、Fe4-CH3C6H4SO33、TiCl4、ZrCl4、HfCl4、NbF5、NbCl5、TaCl5、MoF5、MoCl5、WF5、WCl6、UF6およびLnCl3ただし、Lnは、ランタノイドである。、アニオン例えば、Cl-、Br-、I-、I3-、HSO4-、SO42-、NO3-、ClO4-、BF4-、PF6-、AsF6-、SbF6-、FeCl4-、FeCN63-および、アリール-SO3-などの種々のスルホン酸のアニオンである。ホールをキャリアとして使用する場合、ドーパントの例は、カチオン例えば、H、Li、Na、K、RbおよびCs、アルカリ金属例えば、Li、Na、K、RbおよびCs、アルカリ土類金属例えば、Ca、SrおよびBa、O2、XeOF4、NO2SbF6-、NO2SbCl6-、NO2BF4-、AgClO4、H2IrCl6、LaNO336H2O、FSO2OOSO2F、Eu、アセチルコリン、R4NRは、アルキル基である。、R4PRは、アルキル基である。、R6AsRは、アルキル基である。およびR3SRは、アルキル基である。である。本発明の化合物の導電性形態は、OLED用途における電荷注入層およびITO平坦化層、フラットパネルディスプレイおよびタッチスクリーン用のフィルム、帯電防止フィルム、印刷導電性基板、印刷回路基板およびコンデンサなどの電子的用途におけるパターンまたは区域を含むただし、限定されない。用途において、有機金属として使用できる。また、本発明による化合物および配合物は、例えば、Kollerら、NaturePhotonics2008年2008年9月28日付け電子版に記載される通りの有機プラズモン発光ダイオードOPED:organicplasmon-emittingdiodeにおける使用にも適することがある。もう一つの使用によれば、本発明による材料は、例えば、米国特許出願公開第2003/0021913号公報に記載される通り、単独または他の材料と共に、LCDまたはOLED装置における配向層において、または配向層として使用できる。本発明による電荷輸送化合物を使用することにより、配向層の導電性を増大させることができる。LCDにおいて使用する場合、この増大された導電性によって、スイッチ可能なLCDセルにおける不都合な残留dc効果を低減でき、画像の固着を抑制でき、または、例えば、強誘電性LCDにおいて、強誘電性LCの自発的な分極電荷のスイッチにより生じる残留電荷を低減できる。配向層上に提供された発光材料を含むOLED装置において使用する場合、この増大された導電性によって、発光材料のエレクトロルミネセンスを増大できる。メソゲン特性または液晶特性を有する本発明による化合物または材料は、上記の通り配向した異方性フィルムを形成することができ、それは、配向層として、前記異方性フィルム上に提供された液晶媒体における配向を誘発または増大するのに、特に有用である。また、本発明による材料は、米国特許出願公開第2003/0021913号公報に記載される通り、光配向層において、または光配向層として使用するための光異性化可能な化合物および/または発色団と組み合わせることもできる。もう一つの使用によれば、本発明による材料、特に、それらの水溶性誘導体例えば、極性またはイオン性側鎖でまたはイオン的にドープされた形態は、DNA配列を検出および区別するための化学的センサーまたは材料として用いることができる。そのような使用は、例えば、L.Chen、D.W.McBranch、H.Wang、R.Helgeson、F.WudlおよびD.G.Whitten、Proc.Natl.Acad.Sci.U.S.A.1999年、96巻、12287頁;D.Wang、X.Gong、P.S.Heeger、F.Rininsland、G.C.BazanおよびA.J.Heeger、Proc.Natl.Acad.Sci.U.S.A.2002年、99巻、49頁;N.DiCesare、M.R.Pinot、K.S.SchanzeおよびJ.R.Lakowicz、Langmuir2002年、18巻、7785頁;D.T.McQuade、A.E.Pullen、T.M.Swager、Chem.Rev.2000年、100巻、2537頁に記載されている。文脈が明らかに他を示さない限り、本明細書で用いられる場合、本明細書における用語の複数形は単数形を含むものと解釈されることとし、逆もまた同様である。本明細書の記載および請求項を通して、含むcompriseおよび含有するcontainという言葉および該言葉の活用形、例えば、含むcomprisingおよび含むcomprisesは、限定せず挙げられるを意味し、他の成分を排除することを意図としない排除しない。本発明の前述の実施形態は、本発明の範囲内に依然として在りながら変更できると理解されるであろう。他に明言しない限り、本明細書において開示されるそれぞれの態様を、同一、同等または同様の目的に働く代替の態様で置き換えても構わない。よって、他に明言しない限り、開示されるそれぞれの態様は、包括的で一連の同等または同様な態様の一例に過ぎない。本明細書において開示される態様の全ては、その様な態様および/または工程の少なくとも幾つかが互いに排他的である組み合せを除いて、任意の組み合わせで組み合わせて構わない。特に、本発明の好ましい態様は本発明の全ての態様に適用可能であり、任意の組み合わせにおいて使用できる。同様に、本質的でない組み合わせで記載される態様は、個別に組み合わせずに使用できる。上記の態様、特に好ましい実施形態の多くは、それ自体で発明性があり、本発明の実施形態の単なる一部分ではないことが分かるであろう。本願において特許請求される任意の発明に追加するか代わりに、これらの態様に対して独立した特許保護を求める場合がある。ここで、以下の例を参照して、本発明を更に詳細に記載するが、それは単なる例示であって、本発明の範囲を限定するものではない。<例1><1.12,7-ジブロモ-4-ニトロ-9,10-ジヒドロ-フェナントレン>微粉末にされた2,7-ジブロモ-9,10-ジヒドロ-フェナントレン50.90g、150.6mmolのジクロロメタン1500cm3および無水酢酸355cm3中の混合物に、微粉末にされた硝酸銅ヘミ五水和物36.77g、158.1mmolを加え、最後に、トリフルオロ酢酸55.9cm3、753mmolをゆっくりと加えた。反応混合物を16時間攪拌し、次いで、水750cm3中に注いだ。有機相を分離し、硫酸マグネシウム上で乾燥する前に更に水洗3×750cm3した。真空中で溶媒を除去し、粗生成物をメタノール中に粉砕した45.83g、収率79.5。<1.22,6-ジブロモ-8,9-ジヒドロ-4H-ベンゾ[def]カルバゾール>凝縮器が装着され乾燥されたフラスコに、2,7-ジブロモ-4-ニトロ-9,10-ジヒドロ-フェナントレン1.145.00g、383.0mmol、トリフェニルホスフィン77.04g、262.3mmolおよび1,2-ジクロロベンゼン235cm3を充填した。反応が完結するまで、結果として得られた混合物を4時間還流し、次いで、冷却して、真空中で溶媒を除去した。粗生成物をカラムクロマトグラフィー溶離液として、石油エーテル:酢酸エチル、勾配90:10から70:30で精製し、次いで、石油エーテル80~100°Cおよびトルエン約1:1の混合物中において再結晶した24.03g、収率57.2。<1.3N-1-オクチル-ノニル-2,6-ジブロモ-8,9-ジヒドロ-ベンゾ[def]カルバゾール>滴下ロートが装着され乾燥された三口フラスコに、2,6-ジブロモ-8,9-ジヒドロ-4H-ベンゾ[def]カルバゾール1.23.50g、9.97mmol、ジメチルスルホキシド60cm3および新たに粉末化された水酸化カリウム2.80g、56.1mmolを充填した。トルエン-4-スルホン酸1-オクチル-ノニルエステルを加える最初4.28g、次いで、30分毎に1.00gを数回に分けて12.32gまで29.91mmol前に、結果として得られた溶液を45°Cまで加熱した。18時間後、反応物を蒸留水100cm3に注ぎ、水相を石油エーテルで3回抽出3×150mLした。合わされた有機画分を硫酸マグネシウム上で乾燥し、減圧下で溶媒を除去した。粗生成物をジクロロメタン中に溶解し、シリカゲル上に予め吸着し、カラムクロマトグラフィー溶離液として、石油エーテル:酢酸エチル、勾配100:0から80:20で精製し、結果として、くすんだ白色の固体を得た3.73g、収率63.5。<1.4N-1-オクチル-ノニル-2,6-ビス-4,4,5,5-テトラメチル-[1,3,2]ジオキサボロラン-2-イル-8,9-ジヒドロ-ベンゾ[def]カルバゾール>乾燥された丸底フラスコに、N-1-オクチル-ノニル-2,6-ジブロモ-8,9-ジヒドロ-ベンゾ[def]カルバゾール1.33.600g、6.107mmolおよびテトラヒドロフラン60cm3を充填した。結果として得られた溶液を-78°Cまで冷却し、次いで、n-ブチルリチウムヘキサン中2.5M、5.00cm3、12.52mmolを滴下によって10~15分で加えた。混合物を-78°Cにおいて30分攪拌し、次いで、2-イソプロポキシ-4,4,5,5-テトラメチル-1,3,2-ジオキサボロラン2.74cm3、13.44mmolを溶液に素早く加えた。-78°Cで更に1時間後、結果として生じた混合物を室温まで温め、2時間攪拌した。次いで、混合物を水に注ぎ、ジエチルエーテルで4回抽出し、硫酸マグネシウム上で乾燥した。減圧下で溶媒を除去し、メタノール:アセトン約3:1より再結晶して残渣を精製し、くすんだ白色の結晶性固体として、表題の生成物を得た2.99g、収率71.6。<1.5ポリ[2,6-N-1-オクチル-ノニル-8,9-ジヒドロ-ベンゾ[def]カルバゾール-交互-5,5-4,7-ジ-2’-チエニル-2,1,3-ベンゾチアジアゾール]>コモノマーである4,7-ジ2’-ブロモチエン-5’-イル-2,1,3-ベンゾチアジアゾールの合成は、文献、例えば、国際特許出願公開第2000/046321号パンフレットに記載されている。乾燥されたフラスコ内において、N-1-オクチル-ノニル-2,6-ビス-4,4,5,5-テトラメチル-[1,3,2]ジオキサボロラン-2-イル-8,9-ジヒドロ-ベンゾ[def]カルバゾール1.4546.9mg、0.8000mmol、4,7-ジ2’-ブロモチエン-5’-イル-2,1,3-ベンゾチアジアゾール366.6mg、0.8000mmol、トリスジベンジリデンアセトンジパラジウム03.7mg、0.0040mmol、トリo-トリルホスフィン4.9mg、0.0160mmolおよびアリコート336100mgを、脱気されたトルエン8.0cm3および脱気された2.0M炭酸カリウム水溶液3.2cm3中に溶解した。100~105°Cにおいて21時間、反応混合物を激しく攪拌した。メタノール:水10:1中に沈殿し、濾過し、ソックスレー抽出によって、アセトン、石油エーテル80~100°Cおよびクロロホルムで引き続き洗浄して、ポリマーを精製した。クロロホルム画分を真空中で、より小さな容量に減少し、メタノール500cm3中に沈殿した。沈殿したポリマーを濾過し、真空下で25°Cにおいて一晩乾燥し、表題の生成物を与えた322mg、収率55。<例1B>バルクヘテロ接合有機光起電装置OPV:organicphotovoltaicを以下の手順に従って作製する。パターン化酸化インジウムスズITO:indiumtinoxideがコートされたガラス基板LuminescenceTechnology社を透明ボトム電極として使用する。PEDOT:PSSCleviosPVPAI4083、H.C.Starkを水溶液より基板上にブレードコートし、30分間ホットプレート上で130°Cにおいて乾燥する。結果として生じるポリマー層は、およそ40nm厚である。例1Aのポリマー1.5およびPC61BM6,6-フェニルC61酪酸メチルエステル、Solenne社を総固体濃度23mgcm-3でo-ジクロロベンゼン中に含有し、追加の3のジヨードオクタンを含有する溶液を調製し、ただし、ブレンド中における活性材料の比は、PC61BMに対してポリマー1.5が1:3である。ブレンドをPEDOT:PSS層上にブレードで堆積し、70°Cで2分乾燥する。活性層の厚みは、約140nmである。トップ電極材料であるカルシウム30nm/アルミニウム200nmを堆積し、シャドーマスクを介する連続的熱蒸着によって装置を完成する。Newportソーラーシミュレータによって100mWcm-2で白色光をソーラーセルに照らしながら、Keithley2400SMUを使用して電流-電圧特性を計測した。ソーラーシミュレータはAM1.5Gフィルターを備えていた。Si光ダイオードを使用して、照度を校正した。全ての装置調製および特性解析は、乾燥窒素雰囲気内で行う。以下の式を使用して電力変換効率を計算する。ただし、FFは以下の通り定義される。次の装置性能が得られた。Voc=730mV、Jsc=-6.38mA、FF=0.44、η=2.1。装置の電圧に対する電流密度を図1に示す。<例2A><2.1N-オクチル-2,6-ジブロモ-8,9-ジヒドロ-4H-ベンゾ[def]カルバゾール>凝縮器が装着され乾燥されたフラスコに、2,6-ジブロモ-8,9-ジヒドロ-4H-ベンゾ[def]カルバゾール1.23.50g、9.97mmol、ブロモオクタン1.9cm3、11.0mmol、テトラブチルアンモニウムブロミド0.161g、0.500mmol、新たに粉末化された水酸化ナトリウム0.798g、19.9mmolおよびアセトン100cm3を充填した。結果として得られた溶液を4時間還流し、次いで、蒸留水100cm3に注いだ。結果として得られた溶液を、ジクロロメタンで抽出した3×200cm3。合わされた有機画分を硫酸マグネシウム上で乾燥し、減圧下で溶媒を除去した。粗生成物をジクロロメタン中に溶解し、シリカゲル上に予め吸着し、カラムクロマトグラフィー溶離液として、90:10の石油エーテル:酢酸エチルで精製し、結果として、くすんだ白色の固体を得た3.29g、収率71.2。<2.2N-1-オクチル-ノニル-2,6-ビス-4,4,5,5-テトラメチル-[1,3,2]ジオキサボロラン-2-イル-8,9-ジヒドロ-ベンゾ[def]カルバゾール>乾燥された丸底フラスコに、N-オクチル-2,6-ジブロモ-8,9-ジヒドロ-4H-ベンゾ[def]カルバゾール2.12.800g、6.044mmolおよびテトラヒドロフラン60cm3を充填した。結果として得られた溶液を-78°Cまで冷却し、次いで、n-ブチルリチウムヘキサン中2.5M、4.95cm3、12.39mmolを滴下によって10~15分で加えた。混合物を-78°Cにおいて30分攪拌し、次いで、2-イソプロポキシ-4,4,5,5-テトラメチル-1,3,2-ジオキサボロラン2.71cm3、13.30mmolを溶液に素早く加えた。-78°Cで更に1時間後、結果として生じた混合物を室温まで温め、2時間攪拌した。次いで、混合物を水に注ぎ、ジエチルエーテルで4回抽出し、硫酸マグネシウム上で乾燥した。減圧下で溶媒を除去し、カラムクロマトグラフィー溶離液として、2トリエチルアミンと共に石油エーテル:酢酸エチル、勾配98:2から90:10に続いて、メタノール:アセトン約3:1より再結晶して残渣を精製し、くすんだ白色の結晶性固体として、表題の生成物を得た0.899g、収率26.7。<2.3ポリ[2,6-N-オクチル-8,9-ジヒドロ-ベンゾ[def]カルバゾール-交互-5,5-4,7-ジ-2’-チエニル-5,6-ビス-オクチルオキシル-2,1,3-ベンゾチアジアゾール]2>コモノマーである4,7-ジ2’-ブロモチエン-5’-イル-5,6-ビス-オクチルオキシ-2,1,3-ベンゾチアジアゾールの合成は、文献、例えば、Qin、R.;Li、W.;Li、C.;Du、C.;Veit、C.;Schleiermacher、H.-F.;Andersson、M.;Bo、Z.;Liu、Z.;Inganas、O.;Wuerfel、U.;Zhang、F.J.Am.Chem.Soc.2009年、131巻、14612~14613頁に記載されている。乾燥されたフラスコ内において、N-1-オクチル-ノニル-2,6-ビス-4,4,5,5-テトラメチル-[1,3,2]ジオキサボロラン-2-イル-8,9-ジヒドロ-ベンゾ[def]カルバゾール2.2431.9mg、0.7740mmol、4,7-ジ2’-ブロモチエン-5’-イル-5,6-ビス-オクチルオキシ-2,1,3-ベンゾチアジアゾール553.1mg、0.7740mmol、トリスジベンジリデンアセトンジパラジウム03.5mg、0.0038mmol、トリo-トリルホスフィン4.7mg、0.0155mmolおよびアリコート336100mgを、脱気されたトルエン8.0cm3および脱気された2.0M炭酸カリウム水溶液3.1cm3中に溶解した。100~105°Cにおいて21時間、反応混合物を激しく攪拌した。メタノール:水10:1中に沈殿し、濾過し、ソックスレー抽出によって、アセトン、石油エーテル80~100°Cおよびクロロホルムで引き続き洗浄して、ポリマーを精製した。クロロホルム画分を真空中で、より小さな容量に減少し、メタノール500cm3中に沈殿した。沈殿したポリマーを濾過し、真空下で25°Cにおいて一晩乾燥し、表題の生成物を与えた604mg、収率91。<例2B>バルクヘテロ接合有機光起電装置OPV:organicphotovoltaicを以下の手順に従って作製する。パターン化酸化インジウムスズITO:indiumtinoxideがコートされたガラス基板LuminescenceTechnology社を透明ボトム電極として使用する。PEDOT:PSSCleviosPVPAI4083、H.C.Starkを水溶液より基板上にブレードコートし、30分間ホットプレート上で130°Cにおいて乾燥する。結果として生じるポリマー層は、およそ40nm厚である。例2Aのポリマー2.3およびPC61BM6,6-フェニルC61酪酸メチルエステル、Solenne社を総固体濃度23mgcm-3でo-ジクロロベンゼン中に含有し、追加の3のジヨードオクタンを含有する溶液を調製し、ただし、ブレンド中における活性材料の比は、PC61BMに対してポリマー2.3が1:2である。1000rpmで80秒のスピンコーティングによって、ブレンドをPEDOT:PSS層上に堆積し、70°Cで2分乾燥する。活性層の厚みは、約120nmである。トップ電極材料であるカルシウム30nm/アルミニウム200nmを堆積し、シャドーマスクを介する連続的熱蒸着によって装置を完成する。Newportソーラーシミュレータによって100mWcm-2で白色光をソーラーセルに照らしながら、Keithley2400SMUを使用して電流-電圧特性を計測した。ソーラーシミュレータはAM1.5Gフィルターを備えていた。Si光ダイオードを使用して、照度を校正した。全ての装置調製および特性解析は、乾燥窒素雰囲気内で行う。以下の式を使用して電力変換効率を計算する。ただし、FFは以下の通り定義される。次の装置性能が得られる。Voc=720mV、Jsc=-5.11mA、FF=0.34、η=1.72。装置の電圧に対する電流密度を図2に示す。"